"金属酸化物と、下式[1]または[2]で表される化合物とを接触させてなる接触物の製造方法。式中、R1およびR2はそれぞれ互いに同一または異なり、炭素原子数が1~20であって1~4価のハロゲン化ヒドロカルビル基を表し、T1は炭素原子または硫黄原子を表し、T2は酸素原子または硫黄原子を表し、T3は周期律表第16族原子を表し、nは1~4の整数である。金属酸化物が周期律表第1、2および12~18族の典型元素から選ばれる典型元素の金属酸化物である請求項1に記載の製造方法。金属酸化物が周期律表第12族の元素の酸化物である請求項1または2に記載の製造方法。金属酸化物が酸化亜鉛である請求項1~3のいずれかに記載の製造方法。T1が炭素原子である請求項1~4のいずれかに記載の製造方法。T2が酸素原子である請求項1~5のいずれかに記載の製造方法。T3が酸素原子である請求項1~6のいずれかに記載の製造方法。R1およびR2が炭素原子数1~20のフッ素化ヒドロカルビル基である請求項1~7のいずれかに記載の製造方法。R1およびR2が炭素原子数1~10の直鎖または分岐フッ素化ヒドロカルビル基である請求項1~8のいずれかに記載の製造方法。接触物が付加重合用触媒成分である請求項1~9のいずれかに記載の製造方法。請求項10記載の製造方法で製造される付加重合用触媒成分と、周期律表第3族~第11族の遷移金属化合物とを接触させてなる付加重合用触媒の製造方法。請求項10記載の製造方法で製造される付加重合用触媒成分と、周期律表第3族~第11族の遷移金属化合物と、有機アルミニウム化合物とを接触させてなる付加重合用触媒の製造方法。請求項11または12の製造方法で製造される付加重合用触媒の存在下に付加重合性単量体を重合してなる付加重合体の製造方法。かかる現状において、本発明が解決しようとする課題は、より分子量が高い付加重合体を得ることができる接触物、該接触物の製造方法、該接触物を用いる付加重合用触媒、および該付加重合用触媒を用いる付加重合体の製造方法を提供することにある。本発明は、金属酸化物と、下式[1]または[2]で表される化合物とを接触させてなる接触物の製造方法である:式中、R1およびR2はそれぞれ互いに同一または異なり、炭素原子数が1~20であって1~4価のハロゲン化ヒドロカルビル基を表し、T1は炭素原子または硫黄原子を表し、T2は酸素原子または硫黄原子を表し、T3は周期律表第16族原子を表し、nは1~4の整数である。また本発明は、上記の製造方法で製造される接触物付加重合用触媒成分としてと、周期律表第3族~第11族の遷移金属化合物と、任意に有機アルミニウム化合物とを接触させてなる付加重合用触媒の製造方法である。以下、付加重合用触媒成分と、周期律表第3族~第11族の遷移金属化合物とを接触させてなる付加重合用触媒の製造方法を重合触媒の製造方法-1と言い、付加重合用触媒成分と、周期律表第3族~第11族の遷移金属化合物と、有機アルミニウム化合物とを接触させてなる付加重合用触媒の製造方法を重合触媒の製造方法-2と言う。さらに本発明は、上記の重合触媒の製造方法-1または2で製造される付加重合用触媒の存在下に付加重合性単量体を重合してなる付加重合体の製造方法である。本発明によれば分子量の高い付加重合体の製造方法が提供される。上記金属酸化物として、酸化ベリリウム、酸化マグネシウム、酸化アルミニウム、酸化カルシウム、酸化亜鉛、酸化ガリウム、酸化ゲルマニウム、酸化カドミウム、および酸化水銀のような周期律表第1、2および12~18族の典型元素からなる金属酸化物;ならびに酸化ストロンチウム、酸化スカンジウム、酸化チタン、酸化バナジウム、酸化クロム、酸化マンガン、酸化イットリウム、酸化ジルコニウム、酸化ニオブ、酸化モリブデンのような周期律表第3~11族の遷移元素からなる金属酸化物を例示することができる。金属酸化物は、好ましくは周期律表第1、2および12~18族の典型元素からなる金属酸化物であり、より好ましくは酸化亜鉛、酸化カドミウムおよび酸化水銀のような周期律表12族原子の酸化物、酸化マグネシウム、酸化アルミニウムまたは酸化カルシウムであり、更に好ましくは酸化亜鉛、酸化カドミウムおよび酸化水銀のような周期律表12族原子の酸化物であり、最も好ましくは酸化亜鉛である。上式[1]および[2]において、1~4価のR1およびR2の炭素原子数1~20のハロゲン化ヒドロカルビル基として、パーフルオロメチル基、1,2,2,2-テトラフルオロエチル基、パーフルオロエチル基、パーフルオロn-プロピル基、2,2,2-トリフルオロ-1-トリフルオロメチルエチル基、パーフルオロイソプロピル基、パーフルオロn-ブチル基、パーフルオロsec-ブチル基、パーフルオロイソブチル基、パーフルオロtert-ブチル基、パーフルオロn-ペンチル基、パーフルオロn-ヘキシル基、パーフルオロシクロヘキシル基、ペンタフルオロフェニル基、パーフルオロn-ヘプチル基、パーフルオロn-オクチル基、パーフルオロn-ノニル基、パーフルオロn-デシル基、パーフルオロデカヒドロナフチル基、パーフルオロn-ウンデシル基、パーフルオロn-ドデシル基、パーフルオロn-トリシル基、パーフルオロn-ペンタデシル基、パーフルオロn-ヘプタデシル基、パーフルオロメチレン基、トリフルオロエチレン基、パーフルオロエチレン基、パーフルオロプロピレン基、パーフルオロブチレン基、パーフルオロペンチレン基、パーフルオロへキシレン基、パーフルオロへプチレン基、パーフルオロオクチレン基、パーフルオロデシレン基や、上記のフルオロをクロロ、ブロモまたはヨードに変えたハロゲン化ヒドロカルビル基を例示することができる。中でも、ハロゲン化ヒドロカルビル基は好ましくは炭素原子数1~20のフッ素化ヒドロカルビル基であり、ハロゲン化ヒドロカルビル基の価数は好ましくは1または2価である。該炭素原子数1~20のフッ素化ヒドロカルビル基は、1好ましくは、炭素原子数1~10の直鎖状、分枝状または環状のフッ素化ヒドロカルビル基であり、2より好ましくは、1,2,2,2-テトラフルオロエチル基、パーフルオロエチル基、パーフルオロn-プロピル基、2,2,2-トリフルオロ-1-トリフルオロメチルエチル基、パーフルオロイソプロピル基、パーフルオロn-ブチル基、パーフルオロsec-ブチル基、パーフルオロイソブチル基、パーフルオロtert-ブチル基、パーフルオロn-ペンチル基、パーフルオロn-ヘキシル基、パーフルオロシクロヘキシル基、ペンタフルオロフェニル基、パーフルオロn-ヘプチル基、パーフルオロn-オクチル基、パーフルオロn-ノニル基、パーフルオロn-デシル基およびパーフルオロデカヒドロナフチル基のような1価の炭素原子数2~10の直鎖状、分枝状もしくは環状のフッ素化ヒドロカルビル基;またはパーフルオロメチレン基、トリフルオロエチレン基、パーフルオロエチレン基、パーフルオロプロピレン基、パーフルオロブチレン基、パーフルオロペンチレン基、パーフルオロへキシレン基、パーフルオロへプチレン基、パーフルオロオクチレン基およびパーフルオロデシレン基のような2価の炭素原子数1~10の直鎖状、分枝状または環状のパーフルオロカルビル基であり、3更に好ましくは、1,2,2,2-テトラフルオロエチル基、パーフルオロエチル基、パーフルオロn-プロピル基、2,2,2-トリフルオロ-1-トリフルオロメチルエチル基、パーフルオロイソプロピル基、パーフルオロn-ブチル基、パーフルオロsec-ブチル基、パーフルオロイソブチル基、パーフルオロtert-ブチル基、パーフルオロn-ペンチル基、パーフルオロn-ヘキシル、パーフルオロn-ヘプチル基、パーフルオロn-オクチル基、パーフルオロn-ノニル基およびはパーフルオロn-デシルのような1価の炭素原子数2~10の直鎖状もしくは分枝状のフッ素化ヒドロカルビル基;またはパーフルオロメチレン基、パーフルオロエチレン基、パーフルオロプロピレン基、パーフルオロブチレン基、パーフルオロペンチレン基、パーフルオロへキシレン基、パーフルオロへプチレン基、パーフルオロオクチレン基およびはパーフルオロデシレン基のような2価の炭素原子数1~10の直鎖状もしくは分枝状のパーフルオロカルビル基であり、4最も好ましくは、パーフルオロエチル基、2,2,2-トリフルオロ-1-トリフルオロメチルエチル基、パーフルオロイソプロピル基、パーフルオロn-ペンチル基のような炭素原子数1~8の、直鎖状または分枝状のフッ素化ヒドロカルビル基、パーフルオロメチレン基、パーフルオロエチレン基、パーフルオロブチレン基、パーフルオロペンチレン基、パーフルオロへキシレン基もしくはパーフルオロオクチレン基のような炭素原子数1~8の、直鎖状または分枝状のフッ素化ヒドロカルビレン基である。上式[1]において、T1は炭素原子または硫黄原子を表し、好ましくは炭素原子であり、T2は酸素原子または硫黄原子を表し、好ましくは酸素原子である。T3の周期律表第16族原子として、酸素原子および硫黄原子を例示することができ、好ましくは酸素原子または硫黄原子であり、特に好ましくは酸素原子である。式[1]で表される化合物は、公知の化合物であってもよい。該化合物として、トリフルオロ酢酸、2,3,3,3-テトラフルオロプロピオン酸、ペンタフルオロプロピオン酸、ヘプタフルオロ酪酸、3,3,3-トリフルオロ-2-トリフルオロメチルプロピオン酸、2,3,3,3-テトラフルオロ-2-トリフルオロメチルプロピオン酸、ノナフルオロ吉草酸、2,3,3,4,4,4-ヘキサフルオロ-2-トリフルオロメチル酪酸、2,2,3,3,4,4,4-ヘプタルオロ-3-トリフルオロメチル酪酸、3,3,3-トリフルオロ-2,2-ビストリフルオロメチルプロピオン酸、ウンデカフルオロへキサン酸、トリデカフルオロヘプタン酸、1,2,2,3,3,4,4,5,5,6,6-ウンデカフルオロシクロヘキサンカルボン酸、ペンタフルオロ安息香酸、ペンタデカフルオロオクタン酸、ヘプタデカフルオロノナン酸、ノナデカフルオロデカン酸、ヘンエイコサフルオロウンデカン酸、1,2,2,3,3,4,4,4a,5,5,6,6,7,7,8,8,8a-ヘプタデカフルオロデカヒドロ-1-ナフタレンカルボン酸、トリコサフルオロドデカン酸、ペンタコサフルオロトリデカン酸、ヘプタコサフルオロテトラデカン酸、ヘントリアコンタフルオロヘキサデカン酸、ペンタトリアコンタオクタデカン酸、ジフルオロマロン酸、トリフルオロこはく酸、テトラフルオロこはく酸、ヘキサフルオログルタル酸、オクタフルオロアジピン酸、デカフルオロピメリン酸、ドデカフルオロスベリン酸、テトラデカフルオロアゼライン酸、ヘキサデカフルオロセバシン酸、エイコサフルオロドデカン二酸およびこれらの2以上の組み合わせを例示することができる。中でも、好ましくは、トリフルオロ酢酸、2,3,3,3-テトラフルオロプロピオン酸、ペンタフルオロプロピオン酸、ヘプタフルオロ酪酸、3,3,3-トリフルオロ-2-トリフルオロメチルプロピオン酸、2,3,3,3-テトラフルオロ-2-トリフルオロメチルプロピオン酸、ノナフルオロ吉草酸、2,3,3,4,4,4-ヘキサフルオロ-2-トリフルオロメチル酪酸、2,2,3,3,4,4,4-ヘプタフルオロ-3-トリフルオロメチル酪酸、3,3,3-トリフルオロ-2,2-ビストリフルオロメチルプロピオン酸、ウンデカフルオロへキサン酸、トリデカフルオロヘプタン酸、1,2,2,3,3,4,4,5,5,6,6-ウンデカフルオロシクロヘキサンカルボン酸、ペンタフルオロ安息香酸、ペンタデカフルオロオクタン酸、ヘプタデカフルオロノナン酸、ノナデカフルオロデカン酸、ヘンエイコサフルオロウンデカン酸、1,2,2,3,3,4,4,4a,5,5,6,6,7,7,8,8,8a-ヘプタデカフルオロデカヒドロ-1-ナフタレンカルボン酸、ジフルオロマロン酸、トリフルオロこはく酸、テトラフルオロこはく酸、ヘキサフルオログルタル酸、オクタフルオロアジピン酸、デカフルオロピメリン酸、ドデカフルオロスベリン酸、テトラデカフルオロアゼライン酸、ヘキサデカフルオロセバシン酸または、エイコサフルオロドデカン二酸であり、より好ましくは、2,3,3,3-テトラフルオロプロピオン酸、ペンタフルオロプロピオン酸、ヘプタフルオロ酪酸、3,3,3-トリフルオロ-2-トリフルオロメチルプロピオン酸、2,3,3,3-テトラフルオロ-2-トリフルオロメチルプロピオン酸、ノナフルオロ吉草酸、2,3,3,4,4,4-ヘキサフルオロ-2-トリフルオロメチル酪酸、2,2,3,3,4,4,4-ヘプタフルオロ-3-トリフルオロメチル酪酸、3,3,3-トリフルオロ-2,2-ビストリフルオロメチルプロピオン酸、ウンデカフルオロへキサン酸、トリデカフルオロヘプタン酸、1,2,2,3,3,4,4,5,5,6,6-ウンデカフルオロシクロヘキサンカルボン酸、ペンタフルオロ安息香酸、ペンタデカフルオロオクタン酸、ヘプタデカフルオロノナン酸、ノナデカフルオロデカン酸、ヘンエイコサフルオロウンデカン酸、1,2,2,3,3,4,4,4a,5,5,6,6,7,7,8,8,8a-ヘプタデカフルオロデカヒドロ-1-ナフタレンカルボン酸、ジフルオロマロン酸、トリフルオロこはく酸、テトラフルオロこはく酸、ヘキサフルオログルタル酸、オクタフルオロアジピン酸、デカフルオロピメリン酸、ドデカフルオロスベリン酸、テトラデカフルオロアゼライン酸、ヘキサデカフルオロセバシン酸またはエイコサフルオロドデカン二酸であり、更に好ましくは、2,3,3,3-テトラフルオロプロピオン酸、ペンタフルオロプロピオン酸、ヘプタフルオロ酪酸、3,3,3-トリフルオロ-2-トリフルオロメチルプロピオン酸、2,3,3,3-テトラフルオロ-2-トリフルオロメチルプロピオン酸、ノナフルオロ吉草酸、2,3,3,4,4,4-ヘキサフルオロ-2-トリフルオロメチル酪酸、2,2,3,3,4,4,4-ヘキサフルオロ-3-トリフルオロメチル酪酸、3,3,3-トリフルオロ-2,2-ビストリフルオロメチルプロピオン酸、ウンデカフルオロへキサン酸、トリデカフルオロヘプタン酸、ペンタデカフルオロオクタン酸、ヘプタデカフルオロノナン酸、ノナデカフルオロデカン酸、ヘンエイコサフルオロウンデカン酸、ジフルオロマロン酸、テトラフルオロこはく酸、ヘキサフルオログルタル酸、オクタフルオロアジピン酸、デカフルオロピメリン酸、ドデカフルオロスベリン酸、テトラデカフルオロアゼライン酸、ヘキサデカフルオロセバシン酸またはエイコサフルオロドデカン二酸であり、最も好ましくは、ペンタフルオロプロピオン酸、3,3,3-トリフルオロ-2-トリフルオロメチルプロピオン酸、2,3,3,3-テトラフルオロ-2-トリフルオロメチルプロピオン酸、ウンデカフルオロへキサン酸、ジフルオロマロン酸、テトラフルオロこはく酸、オクタフルオロアジピン酸、デカフルオロピメリン酸、ドデカフルオロスベリン酸またはヘキサデカフルオロセバシン酸である。式[2]で表される化合物は、公知の化合物であってもよい。該化合物として、トリフルオロメタンスルホン酸、2,3,3,3-テトラフルオロエタンスルホン酸、ペンタフルオロエタンスルホン酸、3,3,3-トリフルオロ-2-トリフルオロメチルエタンスルホン酸、2,3,3,3-テトラフルオロ-2-トリフルオロメチルエタンスルホン酸、1-ヘプタフルオロプロパンスルホン酸、2,2,2-トリフルオロ-1-トリフルオロメチルエタンスルホン酸、1,2,2,2-テトラフルオロ-1-トリフルオロメチルエタンスルホン酸、1-ノナフルオロブタンスルホン酸、1,2,2,3,3,3-ヘキサフルオロ-1-トリフルオロメチルプロパンスルホン酸、1,1,2,2,3,3,3-ヘプタフルオロ-2-トリフルオロメチルプロパンスルホン酸、2,2,2-トリフルオロ-1,1-ビストリフルオロメチルエタンスルホン酸、1-ウンデカフルオロペンタンスルホン酸、1-トリデカフルオロへキサンスルホン酸、1,2,2,3,3,4,4,5,5,6,6-ウンデカフルオロシクロヘキサンスルホン酸、ペンタフルオロベンゼンスルホン酸、ペンタデカフルオロヘプタンスルホン酸、ヘプタデカフルオロオクタンスルホン酸、ノナデカフルオロノナンスルホン酸、ヘンエイコサフルオロデカンスルホン酸、1,2,2,3,3,4,4,4a,5,5,6,6,7,7,8,8,8a-ヘプタデカフルオロデカヒドロ-1-ナフタレンスルホン酸、トリコサフルオロウンデカンスルホン酸、ペンタコサフルオロドデカンスルホン酸、ヘプタコサフルオロトリデカンスルホン酸、ヘントリアコンタフルオロペンタデカンスルホン酸、ペンタトリアコンタフルオロヘプタデカンスルホン酸、ジフルオロメタンジスルホン酸、トリフルオロエタンジスルホン酸、テトラフルオロエタンジスルホン酸、ヘキサフルオロプロパンジスルホン酸、オクタフルオロブタンジスルホン酸、デカフルオロペンタンジスルホン酸、ドデカフルオロへキサンジスルホン酸、テトラデカフルオロヘプタンジスルホン酸、ヘキサデカフルオロオクタンジスルホン酸、エイコサフルオロデカンジスルホン酸およびこれらの2以上の組み合わせを例示することができる。中でも、好ましくは、トリフルオロメタンスルホン酸、2,3,3,3-テトラフルオロエタンスルホン酸、ペンタフルオロエタンスルホン酸、3,3,3-トリフルオロ-2-トリフルオロメチルエタンスルホン酸、2,3,3,3-テトラフルオロ-2-トリフルオロメチルエタンスルホン酸、1-ヘプタフルオロプロパンスルホン酸、2,2,2-トリフルオロ-1-トリフルオロメチルエタンスルホン酸、1,2,2,2-テトラフルオロ-1-トリフルオロメチルエタンスルホン酸、1-ノナフルオロブタンスルホン酸、1,2,2,3,3,3-ヘキサフルオロ-1-トリフルオロメチルプロパンスルホン酸、1,1,2,2,3,3,3-ヘキサフルオロ-2-トリフルオロメチルプロパンスルホン酸、2,2,2-トリフルオロ-1,1-ビストリフルオロメチルエタンスルホン酸、1-ウンデカフルオロペンタンスルホン酸、1-トリデカフルオロへキサンスルホン酸、1,2,2,3,3,4,4,5,5,6,6-ウンデカフルオロシクロヘキサンスルホン酸、ペンタフルオロベンゼンスルホン酸、ペンタデカフルオロヘプタンスルホン酸、ヘプタデカフルオロオクタンスルホン酸、ノナデカフルオロデカンノナンスルホン酸、ヘンエイコサフルオロデカンスルホン酸、1,2,2,3,3,4,4,4a,5,5,6,6,7,7,8,8,8a-ヘプタデカフルオロデカヒドロ-1-ナフタレンスルホン酸、ジフルオロメタンジスルホン酸、トリフルオロエタンジスルホン酸、テトラフルオロエタンジスルホン酸、ヘキサフルオロプロパンジスルホン酸、オクタフルオロブタンジスルホン酸、デカフルオロペンタンジスルホン酸、ドデカフルオロへキサンジスルホン酸、テトラデカフルオロヘプタンジスルホン酸、ヘキサデカフルオロオクタンジスルホン酸またはエイコサフルオロデカンジスルホン酸であり、より好ましくは、2,3,3,3-テトラフルオロエタンスルホン酸、ペンタフルオロエタンスルホン酸、3,3,3-トリフルオロ-2-トリフルオロメチルエタンスルホン酸、2,3,3,3-テトラフルオロ-2-トリフルオロメチルエタンスルホン酸、1-ヘプタフルオロプロパンスルホン酸、2,2,2-トリフルオロ-1-トリフルオロメチルエタンスルホン酸、1,2,2,2-テトラフルオロ-1-トリフルオロメチルエタンスルホン酸、1-ノナフルオロブタンスルホン酸、1,2,2,3,3,3-ヘキサフルオロ-1-トリフルオロメチルプロパンスルホン酸、1,1,2,2,3,3,3-ヘプタフルオロ-2-トリフルオロメチルプロパンスルホン酸、2,2,2-トリフルオロ-1,1-ビストリフルオロメチルエタンスルホン酸、1-ウンデカフルオロペンタンスルホン酸、1-トリデカフルオロへキサンスルホン酸、1,2,2,3,3,4,4,5,5,6,6-ウンデカフルオロシクロヘキサンスルホン酸、ペンタフルオロベンゼンスルホン酸、ペンタデカフルオロヘプタンスルホン酸、ヘプタデカフルオロオクタンスルホン酸、ノナデカフルオロデカンノナンスルホン酸、ヘンエイコサフルオロデカンスルホン酸、1,2,2,3,3,4,4,4a,5,5,6,6,7,7,8,8,8a-ヘプタデカフルオロデカヒドロ-1-ナフタレンスルホン酸、ジフルオロメタンジスルホン酸、トリフルオロエタンジスルホン酸、テトラフルオロエタンジスルホン酸、ヘキサフルオロプロパンジスルホン酸、オクタフルオロブタンジスルホン酸、デカフルオロペンタンジスルホン酸、ドデカフルオロへキサンジスルホン酸、テトラデカフルオロヘプタンジスルホン酸、ヘキサデカフルオロオクタンジスルホン酸またはエイコサフルオロデカンジスルホン酸であり、更に好ましくは、2,3,3,3-テトラフルオロエタンスルホン酸、ペンタフルオロエタンスルホン酸、3,3,3-トリフルオロ-2-トリフルオロメチルエタンスルホン酸、2,3,3,3-テトラフルオロ-2-トリフルオロメチルエタンスルホン酸、1-ヘプタフルオロプロパンスルホン酸、2,2,2-トリフルオロ-1-トリフルオロメチルエタンスルホン酸、1,2,2,2-テトラフルオロ-1-トリフルオロメチルエタンスルホン酸、1-ノナフルオロブタンスルホン酸、1,2,2,3,3,3-ヘキサフルオロ-1-トリフルオロメチルプロパンスルホン酸、1,1,2,2,3,3,3-ヘプタフルオロ-2-トリフルオロメチルプロパンスルホン酸、2,2,2-トリフルオロ-1,1-ビストリフルオロメチルエタンスルホン酸、1-ウンデカフルオロペンタンスルホン酸、1-トリデカフルオロへキサンスルホン酸、ペンタデカフルオロヘプタンスルホン酸、ヘプタデカフルオロオクタンスルホン酸、ノナデカフルオロデカンノナンスルホン酸、ヘンエイコサフルオロデカンスルホン酸、ジフルオロメタンジスルホン酸、トリフルオロエタンジスルホン酸、テトラフルオロエタンジスルホン酸、ヘキサフルオロプロパンジスルホン酸、オクタフルオロブタンジスルホン酸、デカフルオロペンタンジスルホン酸、ドデカフルオロへキサンジスルホン酸、テトラデカフルオロヘプタンジスルホン酸、ヘキサデカフルオロオクタンジスルホン酸またはエイコサフルオロデカンジスルホン酸であり、最も好ましくはペンタフルオロエタンスルホン酸、3,3,3-トリフルオロ-2-トリフルオロメチルエタンスルホン酸、2,3,3,3-テトラフルオロ-2-トリフルオロメチルエタンスルホン酸、1-ウンデカフルオロペンタンスルホン酸、ジフルオロメタンジスルホン酸、テトラフルオロエタンジスルホン酸、オクタフルオロブタンジスルホン酸、デカフルオロペンタンジスルホン酸、ドデカフルオロへキサンジスルホン酸またはヘキサデカフルオロオクタンジスルホン酸である。本発明の接触物の製造方法は、金属酸化物と、式[1]で表される化合物とを接触させてもよいし、金属酸化物と、式[2]で表される化合物とを接触させてもよいし、金属酸化物と、式[1]で表される化合物と、式[2]で表される化合物とを接触させてもよい。金属酸化物と式[1]または[2]で表される化合物との接触は、不活性気体雰囲気下または空気下で実施される。接触の温度は、通常-100~300°C、好ましくは-80~200°C、より好ましくは0~100°C、更に好ましくは0~40°Cである。接触の時間は通常1分間~200時間、好ましくは10分間~100時間、より好ましくは10分間~20時間である。接触は、溶媒の存在下または不存在下に行われる。該溶媒は、金属酸化物、式[1]または[2]で表される化合物、およびそれらの接触物に対して不活性な溶媒である。該溶媒として、脂肪族炭化水素溶媒、脂環式炭化水素溶媒、および芳香族炭化水素溶媒のような非極性溶媒、ならびに水、ハロゲン化物溶媒、エーテル系溶媒、カルボニル系溶媒、リン酸誘導体、ニトリル系溶媒、ニトロ化合物、アミン系溶媒および硫黄化合物のような極性溶媒を例示することができる。中でも、好ましくは脂肪族炭化水素溶媒、脂環式炭化水素溶媒、芳香族炭化水素溶媒、エーテル系溶媒、または水であり、より好ましくはエーテル系溶媒または水である。上記非極性溶媒の脂肪族炭化水素溶媒としてブタン、ペンタン、ヘキサン、ヘプタン、オクタン、および2,2,4-トリメチルペンタンを例示することができ、脂環式炭化水素溶媒としてシクロヘキサンを例示することができ、芳香族炭化水素溶媒としてベンゼン、トルエンおよびキシレンを例示することができる。上記極性溶媒のハロゲン化物溶媒として、ジクロロメタン、ジフルオロメタン、クロロホルム、1,2-ジクロロエタン、1,2-ジブロモエタン、1,1,2-トリクロロ-1,2,2-トリフルオロエタン、テトラクロロエチレン、クロロベンゼン、ブロモベンゼン、o-ジクロロベンゼンを例示することができ、エーテル系溶媒として、ジメチルエーテル、ジエチルエーテル、ジイソプロピルエーテル、ジ-n-ブチルエーテル、メチルtert-ブチル-エーテル、アニソール、1,4-ジオキサン、1,2-ジメトキシエタン、ビス2-メトキシエチルエーテル、テトラヒドロフラン、テトラヒドロピラン例示することができ、カルボニル系溶媒として、アセトン、エチルメチルケトン、シクロヘキサノン、無水酢酸、酢酸エチル、酢酸ブチル、炭酸エチレン、炭酸プロピレン、N,N-ジメチルホルムアミド、N,N-ジメチルアセトアミド、N-メチル-2-ピロリドン例示することができ、リン酸誘導体として、ヘキサメチルリン酸トリアミド、リン酸トリエチル例示することができ、ニトリル系溶媒として、アセトニトリル、プロピオニトリル、スクシノニトリル、ベンゾニトリル例示することができ、ニトロ化合物として、ニトロメタン、ニトロベンゼン例示することができ、アミン系溶媒として、ピリジン、ピペリジン、モルホリン例示することができ、硫黄化合物として、ジメチルスルホキシド、スルホラン例示することができる。上式[1]または[2]で表される化合物の使用量は、該化合物中の活性水素のモル量換算で、金属酸化物中の金属原子1モルあたり、下限が0モルより大、好ましくは0.3モル以上、より好ましくは0.5モル以上、最も好ましくは1モル以上であり、上限が好ましくは100モル以下、より好ましくは10モル以下、最も好ましくは4モル以下である。金属酸化物と式[1]または[2]で表される化合物との接触で得られる接触物は、未反応の原料物質を含有していてもよいが、好ましくは未反応の原料物質を除去するために、不活性気体雰囲気下または空気下、溶媒で洗浄される。該溶媒は、接触時の溶媒と同じか異なる。洗浄の温度は通常-100~300°C、好ましくは-80~200°C、より好ましくは0~100°C、更に好ましくは0~40°Cである。洗浄の時間は通常1分間~200時間、好ましくは10分間~100時間である。洗浄された接触物は減圧下、好ましくは0°C以上で1時間~24時間、より好ましくは0°C~200°Cで1時間~24時間、更に好ましくは10°C~200°Cで1時間~24時間、特に好ましくは10°C~160°Cで1時間~18時間、最も好ましくは15°C~160°Cで1時間~18時乾燥される。本発明の接触物の製造方法を以下に、金属酸化物が酸化亜鉛、上式[1]または[2]で表される化合物がハロゲン化ヒドロカルビル含有カルボン酸またはハロゲン化ヒドロカルビル含有スルホン酸である場合について、具体的に説明する。酸化亜鉛を水溶媒に加える。そこへ、ハロゲン化ヒドロカルビル含有カルボン酸またはハロゲン化ヒドロカルビル含有スルホン酸を、その活性水素の量に換算して、酸化亜鉛中の亜鉛原子1モルあたり0より大のモル~4モル滴下する。その後、0°C~100°Cで10分間~24時間攪拌する。不溶物をろ過により除去する。減圧下で揮発性物質を留去した後に、室温で減圧下1~20時間乾燥し、接触物を得る。本発明に係る接触物は、付加重合用触媒を製造するための触媒成分として用いることができる。該触媒成分は担体に担持させてもよい。担体は好ましくは、粒径の整った多孔性の物質であり、無機物質または有機ポリマーが好適に使用される。該無機物質の例として、無機酸化物上記の金属酸化物を含む、マグネシウム化合物、粘土、粘土鉱物およびそれらの組み合わせを例示することができる。該無機酸化物として、SiO2、Al2O3、MgO、ZrO2、TiO2、B2O3、CaO、ZnO、BaO、ThO2、およびこれらの混合物例えば、SiO2-MgO、SiO2-Al2O3、SiO2-TiO2、SiO2-V2O5、SiO2-Cr2O3、およびSiO2-TiO2-MgOを例示することができる。中でも、SiO2および/またはAl2O3が好ましい。上記無機酸化物は少量の、Na2CO3、K2CO3、CaCO3、MgCO3、Na2SO4、Al2SO43、BaSO4、KNO3、MgNO32、AlNO33、Na2O、K2O、およびLi2Oのような炭酸塩、硫酸塩、硝酸塩または酸化物成分を含有してもかまわない。上記のマグネシウム化合物として、塩化マグネシウム、臭化マグネシウム、ヨウ化マグネシウム、フッ化マグネシウムのようなハロゲン化マグネシウム;メトキシ塩化マグネシウム、エトキシ塩化マグネシウム、イソプロポキシ塩化マグネシウム、ブトキシ塩化マグネシウム、オクトキシ塩化マグネシウムのようなアルコキシマグネシウムハライド;フェノキシ塩化マグネシウム、メチルフェノキシ塩化マグネシウムウム、ブトキシマグネシウム、n-オクトキシマグネシウム、2-エチルヘキソキシマグネシウムなどのアルコキシマグネシウム;フェノキシマグネシウム、ジメチルフェノキシマグネシウムのようなアリロキシマグネシウム;ならびにラウリン酸マグネシウム、ステアリン酸マグネシウムのようなマグネシウムのカルボン酸塩を例示することができる。中でも、好ましくは、ハロゲン化マグネシウムまたはアルコキシマグネシウムであり、さらに好ましくは塩化マグネシウムまたはブトキシマグネシウムである。粘土または粘土鉱物として、カオリン、ベントナイト、木節粘土、ガイロメ粘土、アロフェン、ヒシンゲル石、バイロフィライト、タルク、ウンモ群、モンモリロナイト群、バーミキュライト、リョクデイ石群、パリゴルスカイト、カオリナイト、ナクライト、スメクタイト、ヘクトライト、ラポナイト、サポナイト、ディッカイト、およびハロイサイトを例示することができる。中でも、好ましくは、スメクタイト、モンモリロナイト、ヘクトライト、ラポナイトまたはサポナイトであり、さらに好ましくはモンモリロナイトまたはヘクトライトである。上記の無機物質は好ましくは乾燥される。乾燥の方法として、通常100~1,500°C、好ましくは100~1,000°C、さらに好ましくは200~800°Cでの加熱下に、乾燥された不活性ガス例えば、窒素またはアルゴンを一定の流速で数時間以上流通させる方法や、数時間減圧する方法を例示することができる。無機物質は、その数平均粒子径が好ましくは、5~1000μm、より好ましくは10~500μm、さらに好ましくは10~100μmであり、その細孔容量が好ましくは0.1ml/g以上、より好ましくは0.3~10ml/gであり、その比表面積が好ましくは、10~1000m2/g、より好ましくは100~500m2/gである。上記の担体としての有機ポリマーは、好ましくは非プロトン供与性のルイス塩基性官能基を有する重合体である。該官能基は、活性水素原子を有しないルイス塩基部分を有する官能基であれば特に制限されない。該官能基として、ピリジル基、N-置換イミダゾリル基、N-置換インダゾリル基、ニトリル基、アジド基、N-置換イミノ基、N,N-二置換アミノ基、N,N-二置換アミノオキシ基、N,N,N-三置換ヒドラジノ基、ニトロソ基、ニトロ基、ニトロオキシ基、フリル基、カルボニル基、チオカルボニル基、アルコキシ基、アルキルオキシカルボニル基、N,N-二置換カルバモイル基、チオアルコキシ基、置換スルフィニル基、置換スルホニル基、置換スルホン酸基を例示することができる。中でも、好ましくは複素環基であり、さらに好ましくは酸素原子および/または窒素原子を環内に有する芳香族複素環基であり、特に好ましくはピリジル基、N-置換イミダゾリル基、N-置換インダゾリル基であり、最も好ましくはピリジル基である。これらの基はハロゲン原子や炭素原子数1~20の炭化水素基で置換されていてもよい。上記の非プロトン供与性のルイス塩基性官能基を有する重合体中の該官能基の量は特に限定されず、重合体の単位グラム当りの該官能基のモル換算で、好ましくは0.01~50mmol/g、より好ましくは0.1~20mmol/gである。上記の非プロトン供与性のルイス塩基性官能基を有する重合体の製造方法として、非プロトン供与性のルイス塩基性官能基と1個以上の重合性不飽和基とを有するモノマーを単独重合する方法、および該モノマーと1個以上の重合性不飽和基を有する他のモノマーとを共重合する方法を例示することができる。該モノマーは好ましくは、ジビニルベンゼンのような、2個以上の重合性不飽和基を有する架橋重合性モノマーと組み合わされる。上記の非プロトン供与性のルイス塩基性官能基と1個以上の重合性不飽和基を有するモノマーとして、上記の活性水素原子を有しないルイス塩基部分を有する官能基と1個以上の重合性不飽和基を有するモノマーを例示することができる。該重合性不飽和基として、ビニル基およびアリル基のようなアルケニル基や、エチン基のようなアルキニル基を例示することができる。該モノマーの具体例として、ビニルピリジン、ビニルN-置換イミダゾール、ビニルN-置換インダゾールを例示することができる。上記の他のモノマーとして、エチレンや、プロピレン、ブテン-1、ヘキセン-1、4-メチル-ペンテン-1のようなα-オレフィンや、スチレンのような芳香族ビニル化合物や、これらの2以上の組み合わせを例示することができる。中でも、好ましくはエチレンまたはスチレンである。有機ポリマーは、その数平均粒子径が、好ましくは、5~1000μm、より好ましくは10~500μmであり、その細孔容量が好ましくは、0.1ml/g以上、より好ましくは0.3~10ml/gであり、その比表面積が好ましくは、10~1000m2/g、より好ましくは50~500m2/gである。担持の方法として、接触物を製造した後に担体へ担持する方法や、担体存在下で接触物を製造し担体へ担持する方法を例示することができる。本発明の付加重合用触媒の製造方法における周期律表第3族~第11族の遷移金属化合物として、下式[3]で表される遷移金属化合物および該遷移金属化合物のμ-オキソタイプの遷移金属化合物を例示することができる:L1cM1X1a-b×c[3]式中、M1は、元素の周期律表第3族~第11族の遷移金属原子を表し、L1は、炭素原子数5~30のシクロペンタジエン型アニオン骨格を有する基またはヘテロ原子を含有する基を表し、L1が複数存在する場合、複数のL1は、互いに同じか異なり、複数のL1は、直接または炭素原子、ケイ素原子、窒素原子、酸素原子、硫黄原子もしくはリン原子を含有する連結基を介して連結されていてもよく;X1は、ハロゲン原子、炭素原子数1~20のヒドロカルビル基または炭素原子数1~20のヒドロカルビルオキシ基を表し、X1が複数存在する場合、複数のX1は、互いに同じか異なり;aは、遷移金属原子M1の原子価に相当する数を表し;bはL1の価数を表し;cはa-b×c>0を満たす整数を表す。該M1は、元素の周期律表IUPAC1989年第3族~第11族の遷移金属原子を表し、M1としてチタン原子、ジルコニウム原子、ハフニウム原子、バナジウム原子、ニオビウム原子、タンタル原子、クロム原子、鉄原子、ルテニウム原子、コバルト原子、ロジウム原子、ニッケル原子、パラジウム原子等が挙げられる。中でも、M1として好ましくは、第4族遷移金属原子、ニッケル原子またはパラジウム原子であり、より好ましくは、チタン原子、ジルコニウム原子またはハフニウム原子であり、更に好ましくは、ジルコニウム原子である。前記L1の炭素原子数5~30のシクロペンタジエン形アニオン骨格を有する基として、シクロペンタジエニル基、置換シクロペンタジエニル基、インデニル基、置換インデニル基、フルオレニル基、置換フルオレニル基、アズレニル基、置換アズレニル基、ヘキサヒドロアズレニル基、置換ヘキサヒドロアズレニル基、ヒドロアズレニル基、置換ヒドロアズレニル基を例示することができる。中でも、好ましくはη5-置換シクロペンタジエニル基、η5-置換インデニル基、またはη5-置換フルオレニル基である。具体的なシクロペンタジエン形アニオン骨格を有する基として、η5-シクロペンタジエニル基、η5-メチルシクロペンタジエニル基、η5-tert-ブチルシクロペンタジエニル基、η5-1,2-ジメチルシクロペンタジエニル基、η5-1,3-ジメチルシクロペンタジエニル基、η5-1-tert-ブチル-2-メチルシクロペンタジエニル基、η5-1-tert-ブチル-3-メチルシクロペンタジエニル基、η5-1-メチル-2-イソプロピルシクロペンタジエニル基、η5-1-メチル-3-イソプロピルシクロペンタジエニル基、η5-1,2,3-トリメチルシクロペンタジエニル基、η5-1,2,4-トリメチルシクロペンタジエニル基、η5-テトラメチルシクロペンタジエニル基、η5-ペンタメチルシクロペンタジエニル基、η5-インデニル基、η5-4,5,6,7-テトラヒドロインデニル基、η5-2-メチルインデニル基、η5-3-メチルインデニル基、η5-4-メチルインデニル基、η5-5-メチルインデニル基、η5-6-メチルインデニル基、η5-7-メチルインデニル基、η5-2-tert-ブチルインデニル基、η5-3-tert-ブチルインデニル基、η5-4-tert-ブチルインデニル基、η5-5-tert-ブチルインデニル基、η5-6-tert-ブチルインデニル基、η5-7-tert-ブチルインデニル基、η5-2,3-ジメチルインデニル基、η5-4,7-ジメチルインデニル基、η5-2,4,7-トリメチルインデニル基、η5-2-メチル-4-イソプロピルインデニル基、η5-4,5-ベンズインデニル基、η5-2-メチル-4,5-ベンズインデニル基、η5-4-フェニルインデニル基、η5-2-メチル-5-フェニルインデニル基、η5-2-メチル-4-フェニルインデニル基、η5-2-メチル-4-ナフチルインデニル基、η5-フルオレニル基、η5-2,7-ジメチルフルオレニル基、η5-2,7-ジ-tert-ブチルフルオレニル基、η5-3,6-ジ-tert-ブチルフルオレニル基、η5-3,6-ジクミルフルオレニル基、η5-3,6-ジメチルフルオレニル基、η5-2,7-ジフェニルフルオレニル基、η5-3,6-ジフェニルフルオレニル基、η5-2,7-ジ2,4,6-トリメチルフェニルフルオレニル基、η5-3,6-ジ2,4,6-トリメチルフェニルフルオレニル基、η5-2,7-ジi-プロピルフルオレニル基、η5-3,6-ジi-プロピルフルオレニル基、η5-2,7-ジシクロヘキシルフルオレニル基、η5-3,6-ジシクロヘキシルフルオレニル基、アズレニル基、ヘキサヒドロアズレニル基、2-メチル-4-フェニルアズレニル基、4-メチルアズレニル基、2,4-ジメチルアズレニル基、2-エチル-4-フェニルアズレニル基、2-メチル-4-フェニルヘキサヒドロアズレニル基、2-メチル-4-イソプロピルアズレニル基、2,4,4-トリメチルアズレニル基、4-メチル-4-ヒドロアズレニル基、2,4-ジメチル-4-ヒドロアズレニル基、2-メチル-4-4-クロロフェニル-4-ヒドロアズレニル基、2-メチル-4-フェニル-4-ヒドロアズレニル基、2-メチル-4,4-ジフェニルアズレニル基およびこれらの置換体等が挙げられる。前記L1のヘテロ原子を含有する基におけるヘテロ原子として、酸素原子、硫黄原子、窒素原子およびリン原子を例示することができる。かかる基として、アルコキシ基、アリールオキシ基、チオアルコキシ基、チオアリールオキシ基、アルキルアミノ基、アリールアミノ基、アルキルホスフィノ基およびアリールホスフィノ基や、酸素原子、硫黄原子、窒素原子またはリン原子を環内に有する芳香族もしくは脂肪族複素環基、ならびにキレート性配位子を例示することができる。ヘテロ原子を含有する基を具体的に例示すれば、メトキシ基、エトキシ基、プロポキシ基、ブトキシ基、フェノキシ基、2-メチルフェノキシ基,2,6-ジメチルフェノキシ基、2,4,6-トリメチルフェノキシ基、2-エチルフェノキシ基、4-n-プロピルフェノキシ基、2-イソプロピルフェノキシ基、2,6-ジイソプロピルフェノキシ基、4-sec-ブチルフェノキシ基、4-tert-ブチルフェノキシ基、2,6-ジ-sec-ブチルフェノキシ基、2-tert-ブチル-4-メチルフェノキシ基、2,6-ジ-tert-ブチルフェノキシ基、4-メトキシフェノキシ基、2,6-ジメトキシフェノキシ基、3,5-ジメトキシフェノキシ基、2-クロロフェノキシ基、4-ニトロソフェノキシ基、4-ニトロフェノキシ基、2-アミノフェノキシ基、3-アミノフェノキシ基、4-アミノチオフェノキシ基、2,3,6-トリクロロフェノキシ基、2,4,6-トリフルオロフェノキシ基、チオメトキシ基、ジメチルアミノ基、ジエチルアミノ基、ジプロピルアミノ基、ジフェニルアミノ基、イソプロピルアミノ基、tert-ブチルアミノ基、ピロリル基、ジメチルホスフィノ基、2-2-オキシ-1-プロピルフェノキシ基、1,2-ベンゼンジオキシ基、1,3-ベンゼンオキシ基、4-イソプロピル-1,2-ベンゼンジオキシ基、3-メトキシ-1,2-ベンゼンジオキシ基、1,8-ジヒドロキシナフチル基、1,2-ジヒドロキシナフチル基、2,2’-ビフェニルジオキシ基、1,1’-ビナフチル-2,2’-ジオキシ基、2,2’-ジヒドロキシ-6,6’-ジメチルビフェニル基、4,4’,6,6’-テトラ-tert-ブチル-2,2’メチレンジフェノキシ基、4,4’,6,6’-テトラメチル-2,2’-イソブチリデンジフェノキシ基等が例示できる。前記L1のヘテロ原子を含有する基としてまた、下式[4]で表される基を例示することができる:R33P=N[4]式中、Nは、M1との結合部位を表し、R3は、水素原子、ハロゲン原子または炭素原子数1~20のヒドロカルビル基を表し、3つのR3は互いに同じであっても異なっていてもよく、それら2つ以上が互いに結合して、環を形成していてもよい。該R3のハロゲン原子としては、例えば、フッ素原子、塩素原子、臭素原子、ヨウ素原子が挙げられ、炭素原子数1~20のヒドロカルビル基としては、例えば、メチル基、エチル基、n-プロピル基、イソプロピル基、n-ブチル基、tert-ブチル基、シクロプロピル基、シクロブチル基、シクロへプチル基、シクロヘキシル基、フェニル基、1-ナフチル基、2-ナフチル基、ベンジル基等が挙げられる。前記L1のヘテロ原子を含有する基として更に、下式[5]で表される基を例示することができる:式中、Oは、M1との結合部位を表し、R4は、水素原子、ハロゲン原子、炭素原子数1~20のヒドロカルビル基、炭素原子数1~20のハロゲン化ヒドロカルビル基、炭素原子数1~20のヒドロカルビルオキシ基、炭素原子数1~20のヒドロカルビルシリル基、炭素原子数2~20のジヒドロカルビルアミノ基または複素環残基を表し、それらは互いに同じであっても異なっていてもよく、それら2つ以上が互いに結合して、環を形成していてもよい。該R4のハロゲン原子としては、例えば、フッ素原子、塩素原子、臭素原子、ヨウ素原子が挙げられ、炭素原子数1~20のヒドロカルビル基としては、フェニル基、1-ナフチル基、2-ナフチル基、tert-ブチル基、2,6-ジメチルフェニル基、2-フルオレニル基、2-メチルフェニル基、4-メトキシフェニル基、シクロヘキシル基、2-イソプロピルフェニル基、ベンジル基、メチル基、1-メチル-1-フェニルエチル基、1,1-ジメチルプロピル基等が挙げられ、炭素原子数1~20のハロゲン化ヒドロカルビル基としては、例えば、4-トリフルオロメチルフェニル基、2-クロロフェニル基等が挙げられ、炭素原子数1~20のヒドロカルビルオキシ基としては、例えば、メトキシ基等が挙げられ、炭素原子数1~20のヒドロカルビルシリル基としては、例えば、トリエチルシリル基、ジフェニルメチルシリル基等が挙げられ、炭素原子数2~20のジヒドロカルビルアミノ基としては、例えば、ジメチルアミノ基等が挙げられ、複素環残基としては、4-ピリジル基等が挙げられる。前記L1のヘテロ原子を含有する基として更にまた、下式[6]で表される基を例示することができる:式中、NおよびR5は、M1との結合部位を表し、R5は、水素原子、ハロゲン原子、炭素原子数1~20のヒドロカルビル基、炭素原子数1~20のハロゲン化ヒドロカルビル基、炭素原子数1~20のヒドロカルビルオキシ基、炭素原子数1~20のヒドロカルビルシリル基、炭素原子数2~20のジヒドロカルビルアミノ基または複素環残基を表し、それらは互いに同じであっても異なっていてもよく、それら2つ以上が互いに結合して、環を形成していてもよい。上式で表される基として、N-2,6-ジ1-メチルエチルフェニルアミドo-トリルα-ナフタレン-2-ジイル6-ピリジン-2-ジイルメタン基、N-2,6-ジ1-メチルエチルフェニルアミド2-イソプロピルフェニルα-ナフタレン-2-ジイル6-ピリジン-2-ジイルメタン基、およびN-2,6-ジ1-メチルエチルフェニルアミドフェナントレン-5-イルα-ナフタレン-2-ジイル6-ピリジン-2-ジイルメタン基を例示することができる。前記L1のヘテロ原子を含有する基のキレート性配位子とは、複数の配位部位を有する配位子を指し、具体的に例示すれば、アセチルアセトナート、ジイミン、オキサゾリン、ビスオキサゾリン、テルピリジン、アシルヒドラゾン、ジエチレントリアミン、トリエチレンテトラミン、ポルフィリン、クラウンエーテル、クリプタートなどが挙げられる。式[3]における連結基の例としては、エチレン基、プロピレン基等のアルキレン基、ジメチルメチレン基、ジフェニルメチレン基などの置換アルキレン基、またはシリレン基、ジメチルシリレン基、ジフェニルシリレン基、テトラメチルジシリレン基などの置換シリレン基、または窒素原子、酸素原子、硫黄原子、リン原子などのヘテロ原子などが挙げられる。上式[3]におけるX1の炭素原子数1~20のヒドロカルビル基および炭素原子数1~20のヒドロカルビルオキシ基は置換基を有していてもよく、置換基としては、例えば、ハロゲン原子、ヒドロカルビルオキシ基等が挙げられる。該置換基におけるハロゲン原子としては、例えば、フッ素原子、塩素原子、臭素原子、ヨウ素原子が挙げられ、ヒドロカルビルオキシ基としては、例えば、アルコキシ基、アリールオキシ基、アラルキルオキシ基等が挙げられる。アルコキシ基としては、例えば、メトキシ基、エトキシ基等が挙げられ、アリールオキシ基としては、例えば、フェノキシ基等が挙げられ、アラルキルオキシ基としては、例えば、ベンジルオキシ基等が挙げられる。上式[3]におけるX1のハロゲン原子としては、例えば、フッ素原子、塩素原子、臭素原子、ヨウ素原子が挙げられる。上式[3]におけるX1の炭素原子数1~20のヒドロカルビル基としては、例えば、炭素原子数1~20のアルキル基、炭素原子数6~20のアリール基、炭素原子数7~20のアラルキル基等が挙げられる。炭素原子数1~20のアルキル基としては、例えば、メチル基、エチル基、n-プロピル基、イソプロピル基、n-ブチル基、sec-ブチル基、tert-ブチル基、イソブチル基、n-ペンチル基、ネオペンチル基、アミル基、n-ヘキシル基、n-オクチル基、n-デシル基、n-ドデシル基、n-ペンタデシル基、n-エイコシル基等が挙げられ、好ましくは、メチル基、エチル基、イソプロピル基、tert-ブチル基、イソブチル基またはアミル基であり、より好ましくは、メチル基、エチル基またはイソブチル基であり、更に好ましくはメチル基である。炭素原子数6~20のアリール基としては、例えば、フェニル基等が挙げられ、炭素原子数7~20のアリール基としては、例えば、ベンジル基等が挙げられる。上式[3]におけるX1の炭素原子数1~20のヒドロカルビルオキシ基としては、例えば、炭素原子数1~20のアルコキシ基、炭素原子数6~20のアリールオキシ基、炭素原子数7~20のアラルキルオキシ基等が挙げられる。炭素原子数1~20のアルコキシ基としては、例えば、メトキシ基、エトキシ基、n-プロポキシ基、イソプロポキシ基、n-ブトキシ基、t-ブトキシ基等が挙げられ、炭素原子数6~20のアリールオキシ基としては、例えば、フェノキシ基等が挙げられ、炭素原子数7~20のアラルキルオキシ基としては、例えば、ベンジルオキシ基等が挙げられる。上式[3]におけるX1は、好ましくは、ハロゲン原子、炭素原子数7~20のアラルキル基または炭素原子数6~20のアリールオキシ基であり、より好ましくは、塩素原子、ベンジル基またはフェノキシ基である。上式[3]におけるaは遷移金属原子M1の原子価に相当する数を表し、bは1からa-1までの整数を表し、遷移金属原子M1が第4族遷移金属原子である場合、好ましくは、aは4でありbは2である。上式[3]で表される遷移金属化合物の内、M1が第4族遷移金属原子である化合物として、ビスシクロペンタジエニルチタンジクロライド、ビスメチルシクロペンタジエニルチタンジクロライド、ビスn-ブチルシクロペンタジエニルチタンジクロライド、ビスジメチルシクロペンタジエニルチタンジクロライド、ビスエチルメチルシクロペンタジエニルチタンジクロライド、ビストリメチルシクロペンタジエニルチタンジクロライド、ビステトラメチルシクロペンタジエニルチタンジクロライド、ビスペンタメチルシクロペンタジエニルチタンジクロライド、ビスインデニルチタンジクロライド、ビス4,5,6,7-テトラヒドロインデニルチタンジクロライド、ビスフルオレニルチタンジクロライド、ビス2-フェニルインデニルチタンジクロライド、ビス[2-ビス-3,5-トリフルオロメチルフェニルインデニル]チタンジクロライド、ビス[2-4-tert-ブチルフェニルインデニル]チタンジクロライド、ビス[2-4-トリフルオロメチルフェニルインデニル]チタンジクロライド、ビス[2-4-メチルフェニルインデニル]チタンジクロライド、ビス[2-3,5-ジメチルフェニルインデニル]チタンジクロライド、ビス[2-ペンタフルオロフェニルインデニル]チタンジクロライド、シクロペンタジエニルペンタメチルシクロペンタジエニルチタンジクロライド、シクロペンタジエニルインデニルチタンジクロライド、シクロペンタジエニルフルオレニルチタンジクロライド、インデニルフルオレニルチタンジクロライド、ペンタメチルシクロペンタジエニルインデニルチタンジクロライド、ペンタメチルシクロペンタジエニルフルオレニルチタンジクロライド、シクロペンタジエニル2フェニルインデニルチタンジクロライド、ペンタメチルシクロペンタジエニル2フェニルインデニルチタンジクロライド、エチレンビスシクロペンタジエニルチタンジクロライド、エチレンビス2-メチルシクロペンタジエニルチタンジクロライド、エチレンビス3-メチルシクロペンタジエニルチタンジクロライド、エチレンビス2-n-ブチルシクロペンタジエニルチタンジクロライド、エチレンビス3-n-ブチルシクロペンタジエニルチタンジクロライド、エチレンビス2,3-ジメチルシクロペンタジエニルチタンジクロライド、エチレンビス2,4-ジメチルシクロペンタジエニルチタンジクロライド、エチレンビス2,5-ジメチルシクロペンタジエニルチタンジクロライド、エチレンビス3,4-ジメチルシクロペンタジエニルチタンジクロライド、エチレンビス2,3-エチルメチルシクロペンタジエニルチタンジクロライド、エチレンビス2,4-エチルメチルシクロペンタジエニルチタンジクロライド、エチレンビス2,5-エチルメチルシクロペンタジエニルチタンジクロライド、エチレンビス3,5-エチルメチルシクロペンタジエニルチタンジクロライド、エチレンビス2,3,4-トリメチルシクロペンタジエニルチタンジクロライド、エチレンビス2,3,5-トリメチルシクロペンタジエニルチタンジクロライド、エチレンビステトラメチルシクロペンタジエニルチタンジクロライド、エチレンビスインデニルチタンジクロライド、エチレンビス4,5,6,7-テトラヒドロインデニルチタンジクロライド、エチレンビス2フェニルインデニルチタンジクロライド、エチレンビスフルオレニルチタンジクロライド、エチレンシクロペンタジエニルペンタメチルシクロペンタジエニルチタンジクロライド、エチレンシクロペンタジエニルインデニルチタンジクロライド、エチレンメチルシクロペンタジエニルインデニルチタンジクロライド、エチレンn-ブチルシクロペンタジエニルインデニルジクロライド、エチレンテトラメチルシクロペンタジエニルインデニルチタンジクロライド、エチレンシクロペンタジエニルフルオレニルチタンジクロライド、エチレンメチルシクロペンタジエニルフルオレニルチタンジクロライド、エチレンペンタメチルシクロペンタジエニルフルオレニルチタンジクロライド、エチレンn-ブチルシクロペンタジエニルフルオレニルチタンジクロライド、エチレンテトラメチルペンタジエニルフルオレニルチタンジクロライド、エチレンインデニルフルオレニルチタンジクロライド、イソプロピリデンビスシクロペンタジエニルチタンジクロライド、イソプロピリデンビス2-メチルシクロペンタジエニルチタンジクロライド、イソプロピリデンビス3-メチルシクロペンタジエニルチタンジクロライド、イソプロピリデンビス2-n-ブチルシクロペンタジエニルチタンジクロライド、イソプロピリデンビス3-n-ブチルシクロペンタジエニルチタンジクロライド、イソプロピリデンビス2,3-ジメチルシクロペンタジエニルチタンジクロライド、イソプロピリデンビス2,4-ジメチルシクロペンタジエニルチタンジクロライド、イソプロピリデンビス2,5-ジメチルシクロペンタジエニルチタンジクロライド、イソプロピリデンビス3,4-ジメチルシクロペンタジエニルチタンジクロライド、イソプロピリデンビス2,3-エチルメチルシクロペンタジエニルチタンジクロライド、イソプロピリデンビス2,4-エチルメチルシクロペンタジエニルチタンジクロライド、イソプロピリデンビス2,5-エチルメチルシクロペンタジエニルチタンジクロライド、イソプロピリデンビス3,5-エチルメチルシクロペンタジエニルチタンジクロライド、イソプロピリデンビス2,3,4-トリメチルシクロペンタジエニルチタンジクロライド、イソプロピリデンビス2,3,5-トリメチルシクロペンタジエニルチタンジクロライド、イソプロピリデンビステトラメチルシクロペンタジエニルチタンジクロライド、イソプロピリデンビスインデニルチタンジクロライド、イソプロピリデンビス4,5,6,7-テトラヒドロインデニルチタンジクロライド、イソプロピリデンビス2フェニルインデニルチタンジクロライド、イソプロピリデンビスフルオレニルチタンジクロライド、イソプロピリデンシクロペンタジエニルテトラメチルシクロペンタジエニルチタンジクロライド、イソプロピリデンシクロペンタジエニルインデニルチタンジクロライド、イソプロピリデンメチルシクロペンタジエニルインデニルチタンジクロライド、イソプロピリデンn-ブチルシクロペンタジエニルインデニルジクロライド、イソプロピリデンテトラメチルシクロペンタジエニルインデニルジクロライド、イソプロピリデンシクロペンタジエニルフルオレニルチタンジクロライド、イソプロピリデンメチルシクロペンタジエニルフルオレニルチタンジクロライド、イソプロピリデンn-ブチルシクロペンタジエニルフルオレニルチタンジクロライド、イソプロピリデンテトラメチルシクロペンタジエニルフルオレニルチタンジクロライド、イソプロピリデンインデニルフルオレニルチタンジクロライド、ジメチルシリレンビスシクロペンタジエニルチタンジクロライド、ジメチルシリレンビス2-メチルシクロペンタジエニルチタンジクロライド、ジメチルシリレンビス3-メチルシクロペンタジエニルチタンジクロライド、ジメチルシリレンビス2-n-ブチルシクロペンタジエニルチタンジクロライド、ジメチルシリレンビス3-n-ブチルシクロペンタジエニルチタンジクロライド、ジメチルシリレンビス2,3-ジメチルシクロペンタジエニルチタンジクロライド、ジメチルシリレンビス2,4-ジメチルシクロペンタジエニルチタンジクロライド、ジメチルシリレンビス2,5-ジメチルシクロペンタジエニルチタンジクロライド、ジメチルシリレンビス3,4-ジメチルシクロペンタジエニルチタンジクロライド、ジメチルシリレンビス2,3-エチルメチルシクロペンタジエニルチタンジクロライド、ジメチルシリレンビス2,4-エチルメチルシクロペンタジエニルチタンジクロライド、ジメチルシリレンビス2,5-エチルメチルシクロペンタジエニルチタンジクロライド、ジメチルシリレンビス3,5-エチルメチルシクロペンタジエニルチタンジクロライド、ジメチルシリレンビス2,3,4-トリメチルシクロペンタジエニルチタンジクロライド、ジメチルシリレンビス2,3,5-トリメチルシクロペンタジエニルチタンジクロライド、ジメチルシリレンビステトラメチルシクロペンタジエニルチタンジクロライド、ジメチルシリレンビスインデニルチタンジクロライド、ジメチルシリレンビス4,5,6,7-テトラヒドロインデニルチタンジクロライド、ジメチルシリレンシクロペンタジエニルインデニルチタンジクロライド、ジメチルシリレンメチルシクロペンタジエニルインデニルチタンジクロライド、ジメチルシリレンn-ブチルシクロペンタジエニルインデニルチタンジクロライド、ジメチルシリレンテトラメチルシクロペンタジエニルインデニルチタンジクロライド、ジメチルシリレンシクロペンタジエニルフルオレニルチタンジクロライド、ジメチルシリレンメチルシクロペンタジエニルフルオレニルチタンジクロライド、ジメチルシリレンn-ブチルシクロペンタジエニルフルオレニルチタンジクロライド、ジメチルシリレンテトラメチルシクロペンタジエニルインデニルチタンジクロライド、ジメチルシリレンインデニルフルオレニルチタンジクロライド、シクロペンタジエニルチタントリクロライド、ペンタメチルシクロペンタジエニルチタントリクロライド、シクロペンタジエニルジメチルアミドチタンジクロライド、シクロペンタジエニルフェノキシチタンジクロライド、シクロペンタジエニル2,6-ジメチルフェニルチタンジクロライド、シクロペンタジエニル2,6-ジイソプロピルフェニルチタンジクロライド、シクロペンタジエニル2,6-ジ-tert-ブチルフェニルチタンジクロライド、ペンタメチルシクロペンタジエニル2,6-ジメチルフェニルチタンジクロライド、ペンタメチルシクロペンタジエニル2,6-ジイソプロピルフェニルチタンジクロライド、ペンタメチルシクロペンタジエニル2,6-tert-ブチルフェニルチタンジクロライド、インデニル2,6-ジイソプロピルフェニルチタンジクロライド、フルオレニル2,6-ジイソプロピルフェニルチタンジクロライド、メチレンシクロペンタジエニル3,5-ジメチル-2-フェノキシチタンジクロライド、メチレンシクロペンタジエニル3-tert-ブチル-2-フェノキシチタンジクロライド、メチレンシクロペンタジエニル3-tert-ブチル-5-メチル-2-フェノキシチタンジクロライド、メチレンシクロペンタジエニル3-フェニル-2-フェノキシチタンジクロライド、メチレンシクロペンタジエニル3-tert-ブチルジメチルシリル-5-メチル-2-フェノキシチタンジクロライド、メチレンシクロペンタジエニル3-トリメチルシリル-5-メチル-2-フェノキシチタンジクロライド、メチレンシクロペンタジエニル3-tert-ブチル-5-メトキシ-2-フェノキシチタンジクロライド、メチレンシクロペンタジエニル3-tert-ブチル-5-クロロ-2-フェノキシチタンジクロライド、メチレンメチルシクロペンタジエニル3,5-ジメチル-2-フェノキシチタンジクロライド、メチレンメチルシクロペンタジエニル3-tert-ブチル-2-フェノキシチタンジクロライド、メチレンメチルシクロペンタジエニル3-tert-ブチル-5-メチル-2-フェノキシチタンジクロライド、メチレンメチルシクロペンタジエニル3-フェニル-2-フェノキシチタンジクロライド、メチレンメチルシクロペンタジエニル3-tert-ブチルジメチルシリル-5-メチル-2-フェノキシチタンジクロライド、メチレンメチルシクロペンタジエニル3-トリメチルシリル-5-メチル-2-フェノキシチタンジクロライド、メチレンメチルシクロペンタジエニル3-tert-ブチル-5-メトキシ-2-フェノキシチタンジクロライド、メチレンメチルシクロペンタジエニル3-tert-ブチル-5-クロロ-2-フェノキシチタンジクロライド、メチレンtert-ブチルシクロペンタジエニル3,5-ジメチル-2-フェノキシチタンジクロライド、メチレンtert-ブチルシクロペンタジエニル3-tert-ブチル-2-フェノキシチタンジクロライド、メチレンtert-ブチルシクロペンタジエニル3-tert-ブチル-5-メチル-2-フェノキシチタンジクロライド、メチレンtert-ブチルシクロペンタジエニル3-フェニル-2-フェノキシチタンジクロライド、メチレンtert-ブチルシクロペンタジエニル3-tert-ブチルジメチルシリル-5-メチル-2-フェノキシチタンジクロライド、メチレンtert-ブチルシクロペンタジエニル3-トリメチルシリル-5-メチル-2-フェノキシチタンジクロライド、メチレンtert-ブチルシクロペンタジエニル3-tert-ブチル-5-メトキシ-2-フェノキシチタンジクロライド、メチレンtert-ブチルシクロペンタジエニル3-tert-ブチル-5-クロロ-2-フェノキシチタンジクロライド、メチレンテトラメチルシクロペンタジエニル3,5-ジメチル-2-フェノキシチタンジクロライド、メチレンテトラメチルシクロペンタジエニル3-tert-ブチル-2-フェノキシチタンジクロライド、メチレンテトラメチルシクロペンタジエニル3-tert-ブチル-5-メチル-2-フェノキシチタンジクロライド、メチレンテトラメチルシクロペンタジエニル3-フェニル-2-フェノキシチタンジクロライド、メチレンテトラメチルシクロペンタジエニル3-tert-ブチルジメチルシリル-5-メチル-2-フェノキシチタンジクロライド、メチレンテトラメチルシクロペンタジエニル3-トリメチルシリル-5-メチル-2-フェノキシチタンジクロライド、メチレンテトラメチルシクロペンタジエニル3-tert-ブチル-5-メトキシ-2-フェノキシチタンジクロライド、メチレンテトラメチルシクロペンタジエニル3-tert-ブチル-5-クロロ-2-フェノキシチタンジクロライド、メチレントリメチルシリルシクロペンタジエニル3,5-ジメチル-2-フェノキシチタンジクロライド、メチレントリメチルシリルシクロペンタジエニル3-tert-ブチル-2-フェノキシチタンジクロライド、メチレントリメチルシリルシクロペンタジエニル3-tert-ブチル-5-メチル-2-フェノキシチタンジクロライド、メチレントリメチルシリルシクロペンタジエニル3-フェニル-2-フェノキシチタンジクロライド、メチレントリメチルシリルシクロペンタジエニル3-tert-ブチルジメチルシリル-5-メチル-2-フェノキシチタンジクロライド、メチレントリメチルシリルシクロペンタジエニル3-トリメチルシリル-5-メチル-2-フェノキシチタンジクロライド、メチレントリメチルシリルシクロペンタジエニル3-tert-ブチル-5-メトキシ-2-フェノキシチタンジクロライド、メチレントリメチルシリルシクロペンタジエニル3-tert-ブチル-5-クロロ-2-フェノキシチタンジクロライド、メチレンフルオレニル3,5-ジメチル-2-フェノキシチタンジクロライド、メチレンフルオレニル3-tert-ブチル-2-フェノキシチタンジクロライド、メチレンフルオレニル3-tert-ブチル-5-メチル-2-フェノキシチタンジクロライド、メチレンフルオレニル3-フェニル-2-フェノキシチタンジクロライド、メチレンフルオレニル3-tert-ブチルジメチルシリル-5-メチル-2-フェノキシチタンジクロライド、メチレンフルオレニル3-トリメチルシリル-5-メチル-2-フェノキシチタンジクロライド、メチレンフルオレニル3-tert-ブチル-5-メトキシ-2-フェノキシチタンジクロライド、メチレンフルオレニル3-tert-ブチル-5-クロロ-2-フェノキシチタンジクロライド、イソプロピリデンシクロペンタジエニル3,5-ジメチル-2-フェノキシチタンジクロライド、イソプロピリデンシクロペンタジエニル3-tert-ブチル-2-フェノキシチタンジクロライド、イソプロピリデンシクロペンタジエニル3-tert-ブチル-5-メチル-2-フェノキシチタンジクロライド、イソプロピリデンシクロペンタジエニル3-フェニル-2-フェノキシチタンジクロライド、イソプロピリデンシクロペンタジエニル3-tert-ブチルジメチルシリル-5-メチル-2-フェノキシチタンジクロライド、イソプロピリデンシクロペンタジエニル3-トリメチルシリル-5-メチル-2-フェノキシチタンジクロライド、イソプロピリデンシクロペンタジエニル3-tert-ブチル-5-メトキシ-2-フェノキシチタンジクロライド、イソプロピリデンシクロペンタジエニル3-tert-ブチル-5-クロロ-2-フェノキシチタンジクロライド、イソプロピリデンメチルシクロペンタジエニル3,5-ジメチル-2-フェノキシチタンジクロライド、イソプロピリデンメチルシクロペンタジエニル3-tert-ブチル-2-フェノキシチタンジクロライド、イソプロピリデンメチルシクロペンタジエニル3-tert-ブチル-5-メチル-2-フェノキシチタンジクロライド、イソプロピリデンメチルシクロペンタジエニル3-フェニル-2-フェノキシチタンジクロライド、イソプロピリデンメチルシクロペンタジエニル3-tert-ブチルジメチルシリル-5-メチル-2-フェノキシチタンジクロライド、イソプロピリデンメチルシクロペンタジエニル3-トリメチルシリル-5-メチル-2-フェノキシチタンジクロライド、イソプロピリデンメチルシクロペンタジエニル3-tert-ブチル-5-メトキシ-2-フェノキシチタンジクロライド、イソプロピリデンメチルシクロペンタジエニル3-tert-ブチル-5-クロロ-2-フェノキシチタンジクロライド、イソプロピリデンtert-ブチルシクロペンタジエニル3,5-ジメチル-2-フェノキシチタンジクロライド、イソプロピリデンtert-ブチルシクロペンタジエニル3-tert-ブチル-2-フェノキシチタンジクロライド、イソプロピリデンtert-ブチルシクロペンタジエニル3-tert-ブチル-5-メチル-2-フェノキシチタンジクロライド、イソプロピリデンtert-ブチルシクロペンタジエニル3-フェニル-2-フェノキシチタンジクロライド、イソプロピリデンtert-ブチルシクロペンタジエニル3-tert-ブチルジメチルシリル-5-メチル-2-フェノキシチタンジクロライド、イソプロピリデンtert-ブチルシクロペンタジエニル3-トリメチルシリル-5-メチル-2-フェノキシチタンジクロライド、イソプロピリデンtert-ブチルシクロペンタジエニル3-tert-ブチル-5-メトキシ-2-フェノキシチタンジクロライド、イソプロピリデンtert-ブチルシクロペンタジエニル3-tert-ブチル-5-クロロ-2-フェノキシチタンジクロライド、イソプロピリデンテトラメチルシクロペンタジエニル3,5-ジメチル-2-フェノキシチタンジクロライド、イソプロピリデンテトラメチルシクロペンタジエニル3-tert-ブチル-2-フェノキシチタンジクロライド、イソプロピリデンテトラメチルシクロペンタジエニル3-tert-ブチル-5-メチル-2-フェノキシチタンジクロライド、イソプロピリデンテトラメチルシクロペンタジエニル3-フェニル-2-フェノキシチタンジクロライド、イソプロピリデンテトラメチルシクロペンタジエニル3-tert-ブチルジメチルシリル-5-メチル-2-フェノキシチタンジクロライド、イソプロピリデンテトラメチルシクロペンタジエニル3-トリメチルシリル-5-メチル-2-フェノキシチタンジクロライド、イソプロピリデンテトラメチルシクロペンタジエニル3-tert-ブチル-5-メトキシ-2-フェノキシチタンジクロライド、イソプロピリデンテトラメチルシクロペンタジエニル3-tert-ブチル-5-クロロ-2-フェノキシチタンジクロライド、イソプロピリデントリメチルシリルシクロペンタジエニル3,5-ジメチル-2-フェノキシチタンジクロライド、イソプロピリデントリメチルシリルシクロペンタジエニル3-tert-ブチル-2-フェノキシチタンジクロライド、イソプロピリデントリメチルシリルシクロペンタジエニル3-tert-ブチル-5-メチル-2-フェノキシチタンジクロライド、イソプロピリデントリメチルシリルシクロペンタジエニル3-フェニル-2-フェノキシチタンジクロライド、イソプロピリデントリメチルシリルシクロペンタジエニル3-tert-ブチルジメチルシリル-5-メチル-2-フェノキシチタンジクロライド、イソプロピリデントリメチルシリルシクロペンタジエニル3-トリメチルシリル-5-メチル-2-フェノキシチタンジクロライド、イソプロピリデントリメチルシリルシクロペンタジエニル3-tert-ブチル-5-メトキシ-2-フェノキシチタンジクロライド、イソプロピリデントリメチルシリルシクロペンタジエニル3-tert-ブチル-5-クロロ-2-フェノキシチタンジクロライド、イソプロピリデンフルオレニル3,5-ジメチル-2-フェノキシチタンジクロライド、イソプロピリデンフルオレニル3-tert-ブチル-2-フェノキシチタンジクロライド、イソプロピリデンフルオレニル3-tert-ブチル-5-メチル-2-フェノキシチタンジクロライド、イソプロピリデンフルオレニル3-フェニル-2-フェノキシチタンジクロライド、イソプロピリデンフルオレニル3-tert-ブチルジメチルシリル-5-メチル-2-フェノキシチタンジクロライド、イソプロピリデンフルオレニル3-トリメチルシリル-5-メチル-2-フェノキシチタンジクロライド、イソプロピリデンフルオレニル3-tert-ブチル-5-メトキシ-2-フェノキシチタンジクロライド、イソプロピリデンフルオレニル3-tert-ブチル-5-クロロ-2-フェノキシチタンジクロライド、ジフェニルメチレンシクロペンタジエニル3,5-ジメチル-2-フェノキシチタンジクロライド、ジフェニルメチレンシクロペンタジエニル3-tert-ブチル-2-フェノキシチタンジクロライド、ジフェニルメチレンシクロペンタジエニル3-tert-ブチル-5-メチル-2-フェノキシチタンジクロライド、ジフェニルメチレンシクロペンタジエニル3-フェニル-2-フェノキシチタンジクロライド、ジフェニルメチレンシクロペンタジエニル3-tert-ブチルジメチルシリル-5-メチル-2-フェノキシチタンジクロライド、ジフェニルメチレンシクロペンタジエニル3-トリメチルシリル-5-メチル-2-フェノキシチタンジクロライド、ジフェニルメチレンシクロペンタジエニル3-tert-ブチル-5-メトキシ-2-フェノキシチタンジクロライド、ジフェニルメチレンシクロペンタジエニル3-tert-ブチル-5-クロロ-2-フェノキシチタンジクロライド、ジフェニルメチレンメチルシクロペンタジエニル3,5-ジメチル-2-フェノキシチタンジクロライド、ジフェニルメチレンメチルシクロペンタジエニル3-tert-ブチル-2-フェノキシチタンジクロライド、ジフェニルメチレンメチルシクロペンタジエニル3-tert-ブチル-5-メチル-2-フェノキシチタンジクロライド、ジフェニルメチレンメチルシクロペンタジエニル3-フェニル-2-フェノキシチタンジクロライド、ジフェニルメチレンメチルシクロペンタジエニル3-tert-ブチルジメチルシリル-5-メチル-2-フェノキシチタンジクロライド、ジフェニルメチレンメチルシクロペンタジエニル3-トリメチルシリル-5-メチル-2-フェノキシチタンジクロライド、ジフェニルメチレンメチルシクロペンタジエニル3-tert-ブチル-5-メトキシ-2-フェノキシチタンジクロライド、ジフェニルメチレンメチルシクロペンタジエニル3-tert-ブチル-5-クロロ-2-フェノキシチタンジクロライド、ジフェニルメチレンtert-ブチルシクロペンタジエニル3,5-ジメチル-2-フェノキシチタンジクロライド、ジフェニルメチレンtert-ブチルシクロペンタジエニル3-tert-ブチル-2-フェノキシチタンジクロライド、ジフェニルメチレンtert-ブチルシクロペンタジエニル3-tert-ブチル-5-メチル-2-フェノキシチタンジクロライド、ジフェニルメチレンtert-ブチルシクロペンタジエニル3-フェニル-2-フェノキシチタンジクロライド、ジフェニルメチレンtert-ブチルシクロペンタジエニル3-tert-ブチルジメチルシリル-5-メチル-2-フェノキシチタンジクロライド、ジフェニルメチレンtert-ブチルシクロペンタジエニル3-トリメチルシリル-5-メチル-2-フェノキシチタンジクロライド、ジフェニルメチレンtert-ブチルシクロペンタジエニル3-tert-ブチル-5-メトキシ-2-フェノキシチタンジクロライド、ジフェニルメチレンtert-ブチルシクロペンタジエニル3-tert-ブチル-5-クロロ-2-フェノキシチタンジクロライド、ジフェニルメチレンテトラメチルシクロペンタジエニル3,5-ジメチル-2-フェノキシチタンジクロライド、ジフェニルメチレンテトラメチルシクロペンタジエニル3-tert-ブチル-2-フェノキシチタンジクロライド、ジフェニルメチレンテトラメチルシクロペンタジエニル3-tert-ブチル-5-メチル-2-フェノキシチタンジクロライド、ジフェニルメチレンテトラメチルシクロペンタジエニル3-フェニル-2-フェノキシチタンジクロライド、ジフェニルメチレンテトラメチルシクロペンタジエニル3-tert-ブチルジメチルシリル-5-メチル-2-フェノキシチタンジクロライド、ジフェニルメチレンテトラメチルシクロペンタジエニル3-トリメチルシリル-5-メチル-2-フェノキシチタンジクロライド、ジフェニルメチレンテトラメチルシクロペンタジエニル3-tert-ブチル-5-メトキシ-2-フェノキシチタンジクロライド、ジフェニルメチレンテトラメチルシクロペンタジエニル3-tert-ブチル-5-クロロ-2-フェノキシチタンジクロライド、ジフェニルメチレントリメチルシリルシクロペンタジエニル3,5-ジメチル-2-フェノキシチタンジクロライド、ジフェニルメチレントリメチルシリルシクロペンタジエニル3-tert-ブチル-2-フェノキシチタンジクロライド、ジフェニルメチレントリメチルシリルシクロペンタジエニル3-tert-ブチル-5-メチル-2-フェノキシチタンジクロライド、ジフェニルメチレントリメチルシリルシクロペンタジエニル3-フェニル-2-フェノキシチタンジクロライド、ジフェニルメチレントリメチルシリルシクロペンタジエニル3-tert-ブチルジメチルシリル-5-メチル-2-フェノキシチタンジクロライド、ジフェニルメチレントリメチルシリルシクロペンタジエニル3-トリメチルシリル-5-メチル-2-フェノキシチタンジクロライド、ジフェニルメチレントリメチルシリルシクロペンタジエニル3-tert-ブチル-5-メトキシ-2-フェノキシチタンジクロライド、ジフェニルメチレントリメチルシリルシクロペンタジエニル3-tert-ブチル-5-クロロ-2-フェノキシチタンジクロライド、ジフェニルメチレンフルオレニル3,5-ジメチル-2-フェノキシチタンジクロライド、ジフェニルメチレンフルオレニル3-tert-ブチル-2-フェノキシチタンジクロライド、ジフェニルメチレンフルオレニル3-tert-ブチル-5-メチル-2-フェノキシチタンジクロライド、ジフェニルメチレンフルオレニル3-フェニル-2-フェノキシチタンジクロライド、ジフェニルメチレンフルオレニル3-tert-ブチルジメチルシリル-5-メチル-2-フェノキシチタンジクロライド、ジフェニルメチレンフルオレニル3-トリメチルシリル-5-メチル-2-フェノキシチタンジクロライド、ジフェニルメチレンフルオレニル3-tert-ブチル-5-メトキシ-2-フェノキシチタンジクロライド、ジフェニルメチレンフルオレニル3-tert-ブチル-5-クロロ-2-フェノキシチタンジクロライドジメチルシリレンシクロペンタジエニル2-フェノキシチタンジクロライド、ジメチルシリレンシクロペンタジエニル3-メチル-2-フェノキシチタンジクロライド、ジメチルシリレンシクロペンタジエニル3,5-ジメチル-2-フェノキシチタンジクロライド、ジメチルシリレンシクロペンタジエニル3-tert-ブチル-2-フェノキシチタンジクロライド、ジメチルシリレンシクロペンタジエニル3-tert-ブチル-5-メチル-2-フェノキシチタンジクロライド、ジメチルシリレンシクロペンタジエニル3,5-ジ-tert-ブチル-2-フェノキシチタンジクロライド、ジメチルシリレンシクロペンタジエニル5-メチル-3-フェニル-2-フェノキシチタンジクロライド、ジメチルシリレンシクロペンタジエニル3-tert-ブチルジメチルシリル-5-メチル-2-フェノキシチタンジクロライド、ジメチルシリレンシクロペンタジエニル5-メチル-3-トリメチルシリル-2-フェノキシチタンジクロライド、ジメチルシリレンシクロペンタジエニル3-tert-ブチル-5-メトキシ-2-フェノキシチタンジクロライド、ジメチルシリレンシクロペンタジエニル3-tert-ブチル-5-クロロ-2-フェノキシチタンジクロライド、ジメチルシリレンシクロペンタジエニル3,5-ジアミル-2-フェノキシチタンジクロライド、ジメチルシリレンメチルシクロペンタジエニル2-フェノキシチタンジクロライド、ジメチルシリレンメチルシクロペンタジエニル3-メチル-2-フェノキシチタンジクロライド、ジメチルシリレンメチルシクロペンタジエニル3,5-ジメチル-2-フェノキシチタンジクロライド、ジメチルシリレンメチルシクロペンタジエニル3-tert-ブチル-2-フェノキシチタンジクロライド、ジメチルシリレンメチルシクロペンタジエニル3-tert-ブチル-5-メチル-2-フェノキシチタンジクロライド、ジメチルシリレンメチルシクロペンタジエニル3,5-ジ-tert-ブチル-2-フェノキシチタンジクロライド、ジメチルシリレンメチルシクロペンタジエニル5-メチル-3-フェニル-2-フェノキシチタンジクロライド、ジメチルシリレンメチルシクロペンタジエニル3-tert-ブチルジメチルシリル-5-メチル-2-フェノキシチタンジクロライド、ジメチルシリレンメチルシクロペンタジエニル5-メチル-3-トリメチルシリル-2-フェノキシチタンジクロライド、ジメチルシリレンメチルシクロペンタジエニル3-tert-ブチル-5-メトキシ-2-フェノキシチタンジクロライド、ジメチルシリレンメチルシクロペンタジエニル3-tert-ブチル-5-クロロ-2-フェノキシチタンジクロライド、ジメチルシリレンメチルシクロペンタジエニル3,5-ジアミル-2-フェノキシチタンジクロライド、ジメチルシリレンn-ブチルシクロペンタジエニル2-フェノキシチタンジクロライド、ジメチルシリレンn-ブチルシクロペンタジエニル3-メチル-2-フェノキシチタンジクロライド、ジメチルシリレンn-ブチルシクロペンタジエニル3,5-ジメチル-2-フェノキシチタンジクロライド、ジメチルシリレンn-ブチルシクロペンタジエニル3-tert-ブチル-2-フェノキシチタンジクロライド、ジメチルシリレンn-ブチルシクロペンタジエニル3-tert-ブチル-5-メチル-2-フェノキシチタンジクロライド、ジメチルシリレンn-ブチルシクロペンタジエニル3,5-ジ-tert-ブチル-2-フェノキシチタンジクロライド、ジメチルシリレンn-ブチルシクロペンタジエニル5-メチル-3-フェニル-2-フェノキシチタンジクロライド、ジメチルシリレンn-ブチルシクロペンタジエニル3-tert-ブチルジメチルシリル-5-メチル-2-フェノキシチタンジクロライド、ジメチルシリレンn-ブチルシクロペンタジエニル5-メチル-3-トリメチルシリル-2-フェノキシチタンジクロライド、ジメチルシリレンn-ブチルシクロペンタジエニル3-tert-ブチル-5-メトキシ-2-フェノキシチタンジクロライド、ジメチルシリレンn-ブチルシクロペンタジエニル3-tert-ブチル-5-クロロ-2-フェノキシチタンジクロライド、ジメチルシリレンn-ブチルシクロペンタジエニル3,5-ジアミル-2-フェノキシチタンジクロライド、ジメチルシリレンtert-ブチルシクロペンタジエニル2-フェノキシチタンジクロライド、ジメチルシリレンtert-ブチルシクロペンタジエニル3-メチル-2-フェノキシチタンジクロライド、ジメチルシリレンtert-ブチルシクロペンタジエニル3,5-ジメチル-2-フェノキシチタンジクロライド、ジメチルシリレンtert-ブチルシクロペンタジエニル3-tert-ブチル-2-フェノキシチタンジクロライド、ジメチルシリレンtert-ブチルシクロペンタジエニル3-tert-ブチル-5-メチル-2-フェノキシチタンジクロライド、ジメチルシリレンtert-ブチルシクロペンタジエニル3,5-ジ-tert-ブチル-2-フェノキシチタンジクロライド、ジメチルシリレンtert-ブチルシクロペンタジエニル5-メチル-3-フェニル-2-フェノキシチタンジクロライド、ジメチルシリレンtert-ブチルシクロペンタジエニル3-tert-ブチルジメチルシリル-5-メチル-2-フェノキシチタンジクロライド、ジメチルシリレンtert-ブチルシクロペンタジエニル5-メチル-3-トリメチルシリル-2-フェノキシチタンジクロライド、ジメチルシリレンtert-ブチルシクロペンタジエニル3-tert-ブチル-5-メトキシ-2-フェノキシチタンジクロライド、ジメチルシリレンtert-ブチルシクロペンタジエニル3-tert-ブチル-5-クロロ-2-フェノキシチタンジクロライド、ジメチルシリレンtert-ブチルシクロペンタジエニル3,5-ジアミル-2-フェノキシチタンジクロライド、ジメチルシリレンテトラメチルシクロペンタジエニル2-フェノキシチタンジクロライド、ジメチルシリレンテトラメチルシクロペンタジエニル3-メチル-2-フェノキシチタンジクロライド、ジメチルシリレンテトラメチルシクロペンタジエニル3,5-ジメチル-2-フェノキシチタンジクロライド、ジメチルシリレンテトラメチルシクロペンタジエニル3-tert-ブチル-2-フェノキシチタンジクロライド、ジメチルシリレンテトラメチルシクロペンタジエニル3-tert-ブチル-5-メチル-2-フェノキシチタンジクロライド、ジメチルシリレンテトラメチルシクロペンタジエニル3,5-ジ-tert-ブチル-2-フェノキシチタンジクロライド、ジメチルシリレンテトラメチルシクロペンタジエニル5-メチル-3-フェニル-2-フェノキシチタンジクロライド、ジメチルシリレンテトラメチルシクロペンタジエニル3-tert-ブチルジメチルシリル-5-メチル-2-フェノキシチタンジクロライド、ジメチルシリレンテトラメチルシクロペンタジエニル5-メチル-3-トリメチルシリル-2-フェノキシチタンジクロライド、ジメチルシリレンテトラメチルシクロペンタジエニル3-tert-ブチル-5-メトキシ-2-フェノキシチタンジクロライド、ジメチルシリレンテトラメチルシクロペンタジエニル3-tert-ブチル-5-クロロ-2-フェノキシチタンジクロライド、ジメチルシリレンテトラメチルシクロペンタジエニル3,5-ジアミル-2-フェノキシチタンジクロライド、ジメチルシリレントリメチルシリルシクロペンタジエニル2-フェノキシチタンジクロライド、ジメチルシリレントリメチルシリルシクロペンタジエニル3-メチル-2-フェノキシチタンジクロライド、ジメチルシリレントリメチルシリルシクロペンタジエニル3,5-ジメチル-2-フェノキシチタンジクロライド、ジメチルシリレントリメチルシリルシクロペンタジエニル3-tert-ブチル-2-フェノキシチタンジクロライド、ジメチルシリレントリメチルシリルシクロペンタジエニル3-tert-ブチル-5-メチル-2-フェノキシチタンジクロライド、ジメチルシリレントリメチルシリルシクロペンタジエニル3,5-ジ-tert-ブチル-2-フェノキシチタンジクロライド、ジメチルシリレントリメチルシリルシクロペンタジエニル5-メチル-3-フェニル-2-フェノキシチタンジクロライド、ジメチルシリレントリメチルシリルシクロペンタジエニル3-tert-ブチルジメチルシリル-5-メチル-2-フェノキシチタンジクロライド、ジメチルシリレントリメチルシリルシクロペンタジエニル5-メチル-3-トリメチルシリル-2-フェノキシチタンジクロライド、ジメチルシリレントリメチルシリルシクロペンタジエニル3-tert-ブチル-5-メトキシ-2-フェノキシチタンジクロライド、ジメチルシリレントリメチルシリルシクロペンタジエニル3-tert-ブチル-5-クロロ-2-フェノキシチタンジクロライド、ジメチルシリレントリメチルシリルシクロペンタジエニル3,5-ジアミル-2-フェノキシチタンジクロライド、ジメチルシリレンインデニル2-フェノキシチタンジクロライド、ジメチルシリレンインデニル3-メチル-2-フェノキシチタンジクロライド、ジメチルシリレンインデニル3,5-ジメチル-2-フェノキシチタンジクロライド、ジメチルシリレンインデニル3-tert-ブチル-2-フェノキシチタンジクロライド、ジメチルシリレンインデニル3-tert-ブチル-5-メチル-2-フェノキシチタンジクロライド、ジメチルシリレンインデニル3,5-ジ-tert-ブチル-2-フェノキシチタンジクロライド、ジメチルシリレンインデニル5-メチル-3-フェニル-2-フェノキシチタンジクロライド、ジメチルシリレンインデニル3-tert-ブチルジメチルシリル-5-メチル-2-フェノキシチタンジクロライド、ジメチルシリレンインデニル5-メチル-3-トリメチルシリル-2-フェノキシチタンジクロライド、ジメチルシリレンインデニル3-tert-ブチル-5-メトキシ-2-フェノキシチタンジクロライド、ジメチルシリレンインデニル3-tert-ブチル-5-クロロ-2-フェノキシチタンジクロライド、ジメチルシリレンインデニル3,5-ジアミル-2-フェノキシチタンジクロライド、ジメチルシリレンフルオレニル2-フェノキシチタンジクロライド、ジメチルシリレンフルオレニル3-メチル-2-フェノキシチタンジクロライド、ジメチルシリレンフルオレニル3,5-ジメチル-2-フェノキシチタンジクロライド、ジメチルシリレンフルオレニル3-tert-ブチル-2-フェノキシチタンジクロライド、ジメチルシリレンフルオレニル3-tert-ブチル-5-メチル-2-フェノキシチタンジクロライド、ジメチルシリレンフルオレニル3,5-ジ-tert-ブチル-2-フェノキシチタンジクロライド、ジメチルシリレンフルオレニル5-メチル-3-フェニル-2-フェノキシチタンジクロライド、ジメチルシリレンフルオレニル3-tert-ブチルジメチルシリル-5-メチル-2-フェノキシチタンジクロライド、ジメチルシリレンフルオレニル5-メチル-3-トリメチルシリル-2-フェノキシチタンジクロライド、ジメチルシリレンフルオレニル3-tert-ブチル-5-メトキシ-2-フェノキシチタンジクロライド、ジメチルシリレンフルオレニル3-tert-ブチル-5-クロロ-2-フェノキシチタンジクロライド、ジメチルシリレンフルオレニル3,5-ジアミル-2-フェノキシチタンジクロライド、ジメチルシリレンテトラメチルシクロペンタジエニル1-ナフトキシ-2-イルチタンジクロライド、シクロペンチリデンシクロペンタジエニル3,6-ジ-tert-ブチルフルオレニルチタンジクロライド、シクロヘキシリデンシクロペンタジエニル3,6-ジ-tert-ブチルフルオレニルチタンジクロライド、アダマンチリデンシクロペンタジエニル3,6-ジ-tert-ブチルフルオレニルチタンジクロライド、モノフェニルモノメチルメチレンシクロペンタジエニル3,6-ジ-tert-ブチルフルオレニルチタンジクロライド、ジメチルメチレンシクロペンタジエニル3,6-ジtert-ブチルフルオレニルチタンジクロライド、ジフェニルメチレンシクロペンタジエニル3,6-ジ-tert-ブチルフルオレニルチタンジクロライド、ジp-トリルメチレンシクロペンタジエニル3,6-ジ-tert-ブチルフルオレニルチタンジクロライド、ジエチルメチレンシクロペンタジエニル3,6-ジ-tert-ブチルフルオレニルチタンジクロライド、シクロペンチリデンシクロペンタジエニル2,7-ジ-tert-ブチルフルオレニルチタニウムジクロリド、シクロヘキシリデンシクロペンタジエニル2,7-ジ-tert-ブチルフルオレニルチタニウムジクロリド、アダマンチリデンシクロペンタジエニル2,7-ジ-tert-ブチルフルオレニルチタニウムジクロリド、モノフェニルモノメチルメチレンシクロペンタジエニル2,7-ジ-tert-ブチルフルオレニルチタニウムジクロリド、ジメチルメチレンシクロペンタジエニル2,7-ジ-tert-ブチルフルオレニルチタニウムジクロリド、ジフェニルメチレンシクロペンタジエニル2,7-ジ-tert-ブチルフルオレニルチタニウムジクロリド、ジp-トリルメチレンシクロペンタジエニル2,7-ジ-tert-ブチルフルオレニルチタニウムジクロリド、ジエチルメチレンシクロペンタジエニル2,7-ジ-tert-ブチルフルオレニルチタニウムジクロリド、シクロペンチリデンシクロペンタジエニル2,7-ジクミルフルオレニルチタンジクロライド、シクロヘキシリデンシクロペンタジエニル2,7-ジクミルフルオレニルチタンジクロライド、アダマンチリデンシクロペンタジエニル2,7-ジクミルフルオレニルチタンジクロライド、モノフェニルモノメチルメチレンシクロペンタジエニル2,7-ジクミルフルオレニルチタンジクロライド、ジメチルメチレンシクロペンタジエニル2,7-ジクミルフルオレニルチタンジクロライド、ジフェニルメチレンシクロペンタジエニル2,7-ジクミルフルオレニルチタンジクロライド、ジp-トリルメチレンシクロペンタジエニル2,7-ジクミルフルオレニルチタンジクロライド、ジエチルメチレンシクロペンタジエニル2,7-ジクミルフルオレニルチタンジクロライド、シクロペンチリデンシクロペンタジエニル3,6-ジクミルフルオレニルチタンジクロライド、シクロヘキシリデンシクロペンタジエニル3,6-ジクミルフルオレニルチタンジクロライド、アダマンチリデンシクロペンタジエニル3,6-ジクミルフルオレニルチタンジクロライド、モノフェニルモノメチルメチレンシクロペンタジエニル3,6-ジクミルフルオレニルチタンジクロライド、ジメチルメチレンシクロペンタジエニル3,6-ジクミルフルオレニルチタンジクロライド、ジフェニルメチレンシクロペンタジエニル3,6-ジクミルフルオレニルチタンジクロライド、ジp-トリルメチレンシクロペンタジエニル3,6-ジクミルフルオレニルチタンジクロライド、ジエチルメチレンシクロペンタジエニル3,6-ジクミルフルオレニルチタンジクロライド、シクロペンチリデンシクロペンタジエニル2,7-ジメチルフルオレニルチタンジクロライド、シクロヘキシリデンシクロペンタジエニル2,7-ジメチルフルオレニルチタンジクロライド、アダマンチリデンシクロペンタジエニル2,7-ジメチルフルオレニルチタンジクロライド、モノフェニルモノメチルメチレンシクロペンタジエニル2,7-ジメチルフルオレニルチタンジクロライド、ジメチルメチレンシクロペンタジエニル2,7-ジメチルフルオレニルチタンジクロライド、ジフェニルメチレンシクロペンタジエニル2,7-ジメチルフルオレニルチタンジクロライド、ジp-トリルメチレンシクロペンタジエニル2,7-ジメチルフルオレニルチタンジクロライド、ジエチルメチレンシクロペンタジエニル2,7-ジメチルフルオレニルチタンジクロライド、シクロペンチリデンシクロペンタジエニル3,6-ジメチルフルオレニルチタンジクロライド、シクロヘキシリデンシクロペンタジエニル3,6-ジメチルフルオレニルチタンジクロライド、アダマンチリデンシクロペンタジエニル3,6-ジメチルフルオレニルチタンジクロライド、モノフェニルモノメチルメチレンシクロペンタジエニル3,6-ジメチルフルオレニルチタンジクロライド、ジフェニルメチレンシクロペンタジエニル3,6-ジメチルフルオレニルチタンジクロライド、ジp-トリルメチレンシクロペンタジエニル3,6-ジメチルフルオレニルチタンジクロライド、ジエチルメチレンシクロペンタジエニル3,6-ジメチルフルオレニルチタンジクロライド、シクロペンチリデンシクロペンタジエニル2,7-ジフェニルフルオレニルチタンジクロライド、シクロヘキシリデンシクロペンタジエニル2,7-ジフェニルフルオレニルチタンジクロライド、アダマンチリデンシクロペンタジエニル2,7-ジフェニルフルオレニルチタンジクロライド、モノフェニルモノメチルメチレンシクロペンタジエニル2,7-ジフェニルフルオレニルチタンジクロライド、ジメチルメチレンシクロペンタジエニル2,7-ジフェニルフルオレニルチタンジクロライド、ジフェニルメチレンシクロペンタジエニル2,7-ジフェニルフルオレニルチタンジクロライド、ジp-トリルメチレンシクロペンタジエニル2,7-ジフェニルフルオレニルチタンジクロライド、ジエチルメチレンシクロペンタジエニル2,7-ジフェニルフルオレニルチタンジクロライド、シクロペンチリデンシクロペンタジエニル3,6-ジフェニルフルオレニルチタンジクロライド、シクロヘキシリデンシクロペンタジエニル3,6-ジフェニルフルオレニルチタンジクロライド、アダマンチリデンシクロペンタジエニル3,6-ジフェニルフルオレニルチタンジクロライド、モノフェニルモノメチルメチレンシクロペンタジエニル3,6-ジフェニルフルオレニルチタンジクロライド、ジメチルメチレンシクロペンタジエニル3,6-ジフェニルフルオレニルチタンジクロライド、ジフェニルメチレンシクロペンタジエニル3,6-ジフェニルフルオレニルチタンジクロライド、ジp-トリルメチレンシクロペンタジエニル3,6-ジフェニルフルオレニルチタンジクロライド、ジエチルメチレンシクロペンタジエニル3,6-ジフェニルフルオレニルチタンジクロライド、シクロペンチリデンシクロペンタジエニル2,7-ジ2,4,6-トリメチルフェニルフルオレニルチタンジクロライド、シクロヘキシリデンシクロペンタジエニル2,7-ジ2,4,6-トリメチルフェニルブチルフルオレニルチタンジクロライド、アダマンチリデンシクロペンタジエニル2,7-ジ2,4,6-トリメチルフェニルフルオレニルチタンジクロライド、モノフェニルモノメチルメチレンシクロペンタジエニル2,7-ジ2,4,6-トリメチルフェニルフルオレニルチタンジクロライド、ジメチルメチレンシクロペンタジエニル2,7-ジ2,4,6-トリメチルフェニルフルオレニルチタンジクロライド、ジフェニルメチレンシクロペンタジエニル2,7-ジ2,4,6-トリメチルフェニルフルオレニルチタンジクロライド、ジp-トリルメチレンシクロペンタジエニル2,7-ジ2,4,6-トリメチルフェニルフルオレニルチタンジクロライド、ジエチルメチレンシクロペンタジエニル2,7-ジ2,4,6-トリメチルフェニルフルオレニルチタンジクロライド、シクロペンチリデンシクロペンタジエニル3,6-ジ2,4,6-トリメチルフェニルフルオレニルチタンジクロライド、シクロヘキシリデンシクロペンタジエニル3,6-ジ2,4,6-トリメチルフェニルフルオレニルチタンジクロライド、アダマンチリデンシクロペンタジエニル3,6-ジ2,4,6-トリメチルフェニルフルオレニルチタンジクロライド、モノフェニルモノメチルメチレンシクロペンタジエニル3,6-ジ2,4,6-トリメチルフェニルフルオレニルチタンジクロライド、ジメチルメチレンシクロペンタジエニル3,6-ジ2,4,6-トリメチルフェニルフルオレニルチタンジクロライド、ジフェニルメチレンシクロペンタジエニル3,6-ジ2,4,6-トリメチルフェニルフルオレニルチタンジクロライド、ジp-トリルメチレンシクロペンタジエニル3,6-ジ2,4,6-トリメチルフェニルフルオレニルチタンジクロライド、ジエチルメチレンシクロペンタジエニル3,6-ジ2,4,6-トリメチルフェニルフルオレニルチタンジクロライド、シクロペンチリデンシクロペンタジエニル2,7-ジ-i-プロピルフルオレニルチタンジクロライド、シクロヘキシリデンシクロペンタジエニル2,7-ジ-i-プロピルフルオレニルチタンジクロライド、アダマンチリデンシクロペンタジエニル2,7-ジ-i-プロピルフルオレニルチタンジクロライド、モノフェニルモノメチルメチレンシクロペンタジエニル2,7-ジ-i-プロピルフルオレニルチタンジクロライド、ジメチルメチレンシクロペンタジエニル2,7-ジ-i-プロピルフルオレニルチタンジクロライド、ジフェニルメチレンシクロペンタジエニル2,7-ジ-i-プロピルフルオレニルチタンジクロライド、ジp-トリルメチレンシクロペンタジエニル2,7-ジ-i-プロピルフルオレニルチタンジクロライド、ジエチルメチレンシクロペンタジエニル2,7-ジ-i-プロピルフルオレニルチタンジクロライド、シクロペンチリデンシクロペンタジエニル3,6-ジ-i-プロピルフルオレニルチタンジクロライド、シクロヘキシリデンシクロペンタジエニル3,6-ジ-i-プロピルフルオレニルチタンジクロライド、アダマンチリデンシクロペンタジエニル3,6-ジ-i-プロピルフルオレニルチタンジクロライド、モノフェニルモノメチルメチレンシクロペンタジエニル3,6-ジ-i-プロピルフルオレニルチタンジクロライド、ジメチルメチレンシクロペンタジエニル3,6-ジ-i-プロピルフルオレニルチタンジクロライド、ジフェニルメチレンシクロペンタジエニル3,6-ジ-i-プロピルフルオレニルチタンジクロライド、ジp-トリルメチレンシクロペンタジエニル3,6-ジ-i-プロピルフルオレニルチタンジクロライド、ジエチルメチレンシクロペンタジエニル3,6-ジ-i-プロピルフルオレニルチタンジクロライド、シクロペンチリデンシクロペンタジエニル2,7-ジシクロヘキシルフルオレニルチタンジクロライド、シクロヘキシリデンシクロペンタジエニル2,7-ジシクロヘキシルフルオレニルチタンジクロライド、アダマンチリデンシクロペンタジエニル2,7-ジシクロヘキシルフルオレニルチタンジクロライド、モノフェニルモノメチルメチレンシクロペンタジエニル2,7-ジシクロヘキシルフルオレニルチタンジクロライド、ジメチルメチレンシクロペンタジエニル2,7-ジシクロヘキシルフルオレニルチタンジクロライド、ジフェニルメチレンシクロペンタジエニル2,7-ジシクロヘキシルフルオレニルチタンジクロライド、ジp-トリルメチレンシクロペンタジエニル2,7-ジシクロヘキシルフルオレニルチタンジクロライド、ジエチルメチレンシクロペンタジエニル2,7-ジシクロヘキシルフルオレニルチタンジクロライド、シクロペンチリデンシクロペンタジエニル3,6-ジシクロヘキシルフルオレニルチタンジクロライド、シクロヘキシリデンシクロペンタジエニル3,6-ジシクロヘキシルフルオレニルチタンジクロライド、アダマンチリデンシクロペンタジエニル3,6-ジシクロヘキシルフルオレニルチタンジクロライド、モノフェニルモノメチルメチレンシクロペンタジエニル3,6-ジシクロヘキシルフルオレニルチタンジクロライド、ジメチルメチレンシクロペンタジエニル3,6-ジシクロヘキシルフルオレニルチタンジクロライド、ジフェニルメチレンシクロペンタジエニル3,6-ジシクロヘキシルフルオレニルチタンジクロライド、ジp-トリルメチレンシクロペンタジエニル3,6-ジシクロヘキシルフルオレニルチタンジクロライド、ジエチルメチレンシクロペンタジエニル3,6-ジシクロヘキシルフルオレニルチタンジクロライドイソプロピリデン3-tert-ブチルシクロペンタジェニル2-メチル-4-フェニルアズレニルチタニウムジクロリド、メチレンビス2-メチル-4-フェニルアズレニルチタンジクロリド、エチレンビス4-メチルアズレニルチタンジクロリド、エチレンビス2,4-ジメチルアズレニルチタンジクロリド、エチレンビス2-メチル-4-フェニルアズレニルチタンジクロリド、エチレンビス2-エチル-4-フェニルアズレニルチタンジクロリド、エチレンビス2-メチル-4-フェニルヘキサヒドロアズレニルチタンジクロリド、エチレンビス2-メチル-4-イソプロピルアズレニルチタンジクロリド、シクロヘキシリデンビス2,4,4,-トリメチルアズレニルチタンジクロリド、ジメチルシリレンビス4-メチル-4-ヒドロアズレニルチタンジクロライド、ジメチルシリレンビス2,4-ジメチル-4-ヒドロアズレニルチタンジクロライド、ジメチルシリレンビス[1,1’-{2-メチル-4-4-クロロフェニル-4-ヒドロアズレニル}]チタンジクロライド、ジメチルシリレンビス{1,1’-2-メチル-4-フェニル-4-ヒドロアズレニル}チタンジクロライド、ジメチルシリレンビス2-メチル-4-フェニルアズレニルチタンジクロリド、ジメチルシリレンビス2-メチル-4-フェニルヘキサヒドロアズレニルチタンジクロリド、ジメチルシリレンビス2-メチル-4,4-ジフェニルアズレニルチタンジクロリド、ジメチルシリレンビス2-メチル-4-イソプロピロアズレニルチタンジクロリド、フェニルメチルシリレンビス2,4,4-トリメチルアズレニルチタンジクロリド、tert-ブチルアミドテトラメチルシクロペンタジエニル-1,2-エタンジイルチタンジクロライド、tert-ブチルアミドテトラメチルシクロペンタジエニル-1,2-エタンジイルチタンジメチル、tert-ブチルアミドテトラメチルシクロペンタジエニル-1,2-エタンジイルチタンジベンジル、メチルアミドテトラメチルシクロペンタジエニル-1,2-エタンジイルチタンジクロライド、エチルアミドテトラメチルシクロペンタジエニル-1,2-エタンジイルチタンジクロライド、tert-ブチルアミドテトラメチルシクロペンタジエニルジメチルシランチタンジクロライド、tert-ブチルアミドテトラメチルシクロペンタジエニルジメチルシランチタンジメチル、tert-ブチルアミドテトラメチルシクロペンタジエニルジメチルシランチタンジベンジル、ベンジルアミドテトラメチルシクロペンタジエニルジメチルシランチタンジクロライド、フェニルフォスファイドテトラメチルシクロペンタジエニルジメチルシランチタンジベンジル、tert-ブチルアミドインデニル-1,2-エタンジイルチタンジクロライド、tert-ブチルアミドインデニル-1,2-エタンジイルチタンジメチル、tert-ブチルアミドテトラヒドロインデニル-1,2-エタンジイルチタンジクロライド、tert-ブチルアミドテトラヒドロインデニル-1,2-エタンジイルチタンジメチル、tert-ブチルアミドフルオレニル-1,2-エタンジイルチタンジクロライド、tert-ブチルアミドフルオレニル-1,2-エタンジイルチタンジメチル、tert-ブチルアミドインデニルジメチルシランチタンジクロライド、tert-ブチルアミドインデニルジメチルシランチタンジメチル、tert-ブチルアミドテトラヒドロインデニルジメチルシランチタンジクロライド、tert-ブチルアミドテトラヒドロインデニルジメチルシランチタンジメチル、tert-ブチルアミドフルオレニルジメチルシランチタンジクロライド、tert-ブチルアミドフルオレニルジメチルシランチタンジメチル、ジメチルアミノメチルテトラメチルシクロペンタジエニルチタンIIIジクロライド、ジメチルアミノエチルテトラメチルシクロペンタジエニルチタンIIIジクロライド、ジメチルアミノプロピルテトラメチルシクロペンタジエニルチタンIIIジクロライド、N-ピロリジニルエチルテトラメチルシクロペンタジエニルチタンジクロライド、B-ジメチルアミノボラベンゼンシクロペンタジエニルチタンジクロライド、シクロペンタジエニル9-メシチルボラアントラセニルチタンジクロライド、2,2’-チオビス[4-メチル-6-tert-ブチルフェノキシ]チタンジクロライド、2,2’-チオビス[4-メチル-6-1-メチルエチルフェノキシ]チタンジクロライド、2,2’-チオビス4,6-ジメチルフェノキシチタンジクロライド、2,2’-チオビス4-メチル-6-tert-ブチルフェノキシチタンジクロライド、2,2’-メチレンビス4-メチル-6-tert-ブチルフェノキシチタンジクロライド、2,2’-エチレンビス4-メチル-6-tert-ブチルフェノキシチタンジクロライド、2,2’-スルフィニルビス4-メチル-6-tert-ブチルフェノキシチタンジクロライド、2,2’-4,4’,6,6’-テトラ-tert-ブチル-1,1’ビフェノキシチタンジクロライド、2,2’-チオビス4-メチル-6-tert-ブチルフェノキシチタンジイソプロポキサイド、2,2’-メチレンビス4-メチル-6-tert-ブチルフェノキシチタンジイソプロポキサイド、2,2’-エチレンビス4-メチル-6-tert-ブチルフェノキシチタンジイソプロポキサイド、2,2’-スルフィニルビス4-メチル-6-tert-ブチルフェノキシチタンジイソプロポキサイド、ジ-tert-ブチル-1,3-プロパンジアミドチタンジクロライド、ジシクロヘキシル-1,3-プロパンジアミドチタンジクロライド、[ビストリメチルシリル-1,3-プロパンジジアミド]チタンジクロライド、[ビスtert-ブチルジメチルシリル-1,3-プロパンジアミド]チタンジクロライド、[ビス2,6-ジメチルフェニル-1,3-プロパンジアミド]チタンジクロライド、[ビス2,6-ジイソプロピルフェニル-1,3-プロパンジアミド]チタンジクロライド、[ビス2,6-ジ-tert-ブチルフェニル-1,3-プロパンジアミド]チタンジクロライド、[ビストリイソプロピルシリルナフタレンジアミド]チタンジクロライド、[ビストリメチルシリルナフタレンジアミド]チタンジクロライド、[ビスtert-ブチルジメチルシリルナフタレンジアミド]チタンジクロライド、[ビスtert-ブチルジメチルシリルナフタレンジアミド]チタンジブロマイド、[ヒドロトリス3,5-ジメチルピラゾリルボレート]チタントリクロライド、[ヒドロトリス3,5-ジメチルピラゾリルボレート]チタントリブロマイド、[ヒドロトリス3,5-ジメチルピラゾリルボレート]チタントリアイオダイド、[ヒドロトリス3,5-ジエチルピラゾリルボレート]チタントリクロライド、[ヒドロトリス3,5-ジエチルピラゾリルボレート]チタントリブロマイド、[ヒドロトリス3,5-ジエチルピラゾリルボレート]チタントリアイオダイド、[ヒドロトリス3,5-ジ-tert-ブチルピラゾリルボレート]チタントリクロライド、[ヒドロトリス3,5-ジ-tert-ブチルピラゾリルボレート]チタントリブロマイド、[ヒドロトリス3,5-ジ-tert-ブチルピラゾリルボレート]チタントリアイオダイド、[トリス3,5-ジメチルピラゾリルメチル]チタントリクロライド、[トリス3,5-ジメチルピラゾリルメチル]チタントリブロマイド、[トリス3,5-ジメチルピラゾリルメチル]チタントリアイオダイド、[トリス3,5-ジエチルピラゾリルメチル]チタントリクロライド、[トリス3,5-ジエチルピラゾリルメチル]チタントリブロマイド、[トリス3,5-ジエチルピラゾリルメチル]チタントリアイオダイド、[トリス3,5-ジ-tert-ブチルピラゾリルメチル]チタントリクロライド、[トリス3,5-ジ-tert-ブチルピラゾリルメチル]チタントリブロマイド、[トリス3,5-ジ-tert-ブチルピラゾリルメチル]チタントリアイオダイド、[N-2,6-ジ1-メチルエチルフェニルアミドo-トリルα-ナフタレン-2-ジイル6-ピリジン-2-ジイルメタン]チタンジクロライド、[N-2,6-ジ1-メチルエチルフェニルアミド2-イソプロピルフェニルα-ナフタレン-2-ジイル6-ピリジン-2-ジイルメタン]チタンジクロライド、[N-2,6-ジ1-メチルエチルフェニルアミドフェナントレン-5-イルα-ナフタレン-2-ジイル6-ピリジン-2-ジイルメタン]チタンジクロライドや、これらの化合物のチタンをジルコニウムまたはハフニウムに変更した化合物、2-フェノキシを3-フェニル-2-フェノキシ、3-トリメチルシリル-2-フェノキシ、または3-tert-ブチルジメチルシリル-2-フェノキシに変更した化合物、ジメチルシリレンをジエチルシリレン、ジフェニルシリレン、またはジメトキシシリレンに変更した化合物、ジクロライドをジフルオライド、ジブロマイド、ジアイオダイド、ジメトキシド、ジエトキシド、ジ-n-ブトキシド、ジイソプロポキシド、ジフェノキシド、ジメチド、クロライドメチドに変更した化合物を例示することができる。上式[3]で表される遷移金属化合物の内、M1がニッケル原子、パラジウム原子、コバルト原子、ロジウム原子、またはルテニウム原子である化合物として、2,2’-メチレンビス[4R-4-フェニル-5,5’-ジメチルオキサゾリン]ニッケルジクロライド、2,2’-メチレンビス[4R-4-フェニル-5,5’-ジメチルオキサゾリン]ニッケルジブロマイド、2,2’-メチレンビス[4R-4-フェニル-5,5’-ジエチルオキサゾリン]ニッケルジクロライド、2,2’-メチレンビス[4R-4-フェニル-5,5’-ジエチルオキサゾリン]ニッケルジブロマイド、2,2’-メチレンビス[4R-4-フェニル-5,5’-ジ-n-プロピルオキサゾリン]ニッケルジクロライド、2,2’-メチレンビス[4R-4-フェニル-5,5’-ジ-n-プロピルオキサゾリン]ニッケルジブロマイド、2,2’-メチレンビス[4R-4-フェニル-5,5’-ジイソプロピルオキサゾリン]ニッケルジクロライド、2,2’-メチレンビス[4R-4-フェニル-5,5’-ジイソプロピルオキサゾリン]ニッケルジブロマイド、2,2’-メチレンビス[4R-4-フェニル-5,5’-ジシクロヘキシルオキサゾリン]ニッケルジクロライド、2,2’-メチレンビス[4R-4-フェニル-5,5’-ジシクロヘキシルオキサゾリン]ニッケルジブロマイド、2,2’-メチレンビス[4R-4-フェニル-5,5’-ジメトキシオキサゾリン]ニッケルジクロライド、2,2’-メチレンビス[4R-4-フェニル-5,5’-ジメトキシオキサゾリン]ニッケルジブロマイド、2,2’-メチレンビス[4R-4-フェニル-5,5’-ジエトキシオキサゾリン]ニッケルジクロライド、2,2’-メチレンビス[4R-4-フェニル-5,5’-ジエトキシオキサゾリン]ニッケルジブロマイド、2,2’-メチレンビス[4R-4-フェニル-5,5’-ジフェニルオキサゾリン]ニッケルジクロライド、2,2’-メチレンビス[4R-4-フェニル-5,5’-ジフェニルオキサゾリン]ニッケルジブロマイド、メチレンビス[4R-4-メチル-5,5-ジ-2-メチルフェニルオキサゾリン]ニッケルジブロマイド、メチレンビス[4R-4-メチル-5,5-ジ-3-メチルフェニルオキサゾリン]ニッケルジブロマイド、メチレンビス[4R-4-メチル-5,5-ジ-4-メチルフェニルオキサゾリン]ニッケルジブロマイド、メチレンビス[4R-4-メチル-5,5-ジ-2-メトキシフェニルオキサゾリン]ニッケルジブロマイド、メチレンビス[4R-4-メチル-5,5-ジ-3-メトキシフェニルオキサゾリン]ニッケルジブロマイド、メチレンビス[4R-4-メチル-5,5-ジ-4-メトキシフェニルオキサゾリン]ニッケルジブロマイド、メチレンビス[スピロ{4R-4-メチルオキサゾリン-5,1’-シクロブタン}]ニッケルジブロマイド、メチレンビス[スピロ{4R-4-メチルオキサゾリン-5,1’-シクロペンタン}]ニッケルジブロマイド、メチレンビス[スピロ{4R-4-メチルオキサゾリン-5,1’-シクロヘキサン}]ニッケルジブロマイド、メチレンビス[スピロ{4R-4-メチルオキサゾリン-5,1’-シクロヘプタン}]ニッケルジブロマイド、2,2’-メチレンビス[4R-4-イソプロピル-5,5-ジメチルオキサゾリン]ニッケルジブロマイド、2,2’-メチレンビス[4R-4-イソプロピル-5,5-ジエチルオキサゾリン]ニッケルジブロマイド、2,2’-メチレンビス[4R-4-イソプロピル-5,5-ジ-n-プロピルオキサゾリン]、メチレンビス[4R-4-イソプロピル-5,5-ジイソプロピルオキサゾリン]ニッケルジブロマイド、2,2’-メチレンビス[4R-4-イソプロピル-5,5-ジシクロヘキシルオキサゾリン]ニッケルジブロマイド、2,2’-メチレンビス[4R-4-イソプロピル-5,5-ジフェニルオキサゾリン]ニッケルジブロマイド、2,2’-メチレンビス[4R-4-イソプロピル-5,5-ジ-2-メチルフェニルオキサゾリン]ニッケルジブロマイド、2,2’-メチレンビス[4R-4-イソプロピル-5,5-ジ-3-メチルフェニルオキサゾリン]ニッケルジブロマイド、2,2’-メチレンビス[4R-4-イソプロピル-5,5-ジ-4-メチルフェニルオキサゾリン]ニッケルジブロマイド、2,2’-メチレンビス[4R-4-イソプロピル-5,5-ジ-2-メトキシフェニルオキサゾリン]ニッケルジブロマイド、2,2’-メチレンビス[4R-4-イソプロピル-5,5-ジ-3-メトキシフェニルオキサゾリン]ニッケルジブロマイド、2,2’-メチレンビス[4R-4-イソプロピル-5,5-ジ-4-メトキシフェニルオキサゾリン]ニッケルジブロマイド、2,2’-メチレンビス[スピロ{4R-4-イソプロピルオキサゾリン-5,1’-シクロブタン}]ニッケルジブロマイド、2,2’-メチレンビス[スピロ{4R-4-イソプロピルオキサゾリン-5,1’-シクロペンタン}]ニッケルジブロマイド、2,2’-メチレンビス[スピロ{4R-4-イソプロピルオキサゾリン-5,1’-シクロヘキサン}]ニッケルジブロマイド、2,2’-メチレンビス[スピロ{4R-4-イソプロピルオキサゾリン-5,1’-シクロヘプタン}]ニッケルジブロマイド、2,2-メチレンビス[4R-4-イソブチル-5,5-ジメチルオキサゾリン]ニッケルジブロマイド、2,2’-メチレンビス[4R-4-イソブチル-5,5-ジエチルオキサゾリン]ニッケルジブロマイド、2,2’-メチレンビス[4R-4-イソブチル-5,5-ジ-n-プロピルオキサゾリン]ニッケルジブロマイド、2,2’-メチレンビス[4R-4-イソブチル-5,5-ジ-イソプロピルオキサゾリン]ニッケルジブロマイド、2,2’-メチレンビス[4R-4-イソブチル-5,5-ジシクロヘキシルオキサゾリン]ニッケルジブロマイド、2,2’-メチレンビス[4R-4-イソブチル-5,5-ジフェニルオキサゾリン]ニッケルジブロマイド、2,2’-メチレンビス[4R-4-イソブチル-5,5-ジ-2-メチルフェニルオキサゾリン]ニッケルジブロマイド、2,2’-メチレンビス[4R-4-イソブチル-5,5-ジ-3-メチルフェニルオキサゾリン]ニッケルジブロマイド、2,2’-メチレンビス[4R-4-イソブチル-5,5-ジ-4-メチルフェニルオキサゾリン]ニッケルジブロマイド、2,2’-メチレンビス[4R-4-イソブチル-5,5-ジ-2-メトキシフェニルオキサゾリン]ニッケルジブロマイド、2,2’-メチレンビス[4R-4-イソブチル-5,5-ジ-3-メトキシフェニルオキサゾリン]ニッケルジブロマイド、2,2’-メチレンビス[4R-4-イソブチル-5,5-ジ-4-メトキシフェニルオキサゾリン]ニッケルジブロマイド、2,2’-メチレンビス[スピロ{4R-4-イソブチルオキサゾリン-5,1’-シクロブタン}]ニッケルジブロマイド、2,2’-メチレンビス[スピロ{4R-4-イソブチルオキサゾリン-5,1’-シクロペンタン}]ニッケルジブロマイド、2,2’-メチレンビス[スピロ{4R-4-イソブチルオキサゾリン-5,1’-シクロヘキサン}]ニッケルジブロマイド、2,2’-メチレンビス[スピロ{4R-4-イソブチルオキサゾリン-5,1’-シクロヘプタン}]ニッケルジブロマイド、2,2’-メチレンビス[4R-4-tert-ブチル-5,5-ジメチルオキサゾリン]ニッケルジブロマイド、2,2’-メチレンビス[4R-4-tert-ブチル-5,5-ジエチルオキサゾリン]ニッケルジブロマイド、2,2’-メチレンビス[4R-4-4-tert-ブチル-5,5-ジ-n-プロピルオキサゾリン]ニッケルジブロマイド、2,2’-メチレンビス[4R-4-tert-ブチル-5,5-ジ-イソプロピルオキサゾリン]ニッケルジブロマイド、2,2’-メチレンビス[4R-4-tert-ブチル-5,5-ジフェニルオキサゾリン]ニッケルジブロマイド、2,2’-メチレンビス[4R-4-tert-ブチル-5,5-ジシクロヘキシルオキサゾリン]ニッケルジブロマイド、2,2’-メチレンビス[4R-4-tert-ブチル-5,5-ジ-2-メチルフェニルオキサゾリン]ニッケルジブロマイド、2,2’-メチレンビス[4R-4-tert-ブチル-5,5-ジ-3-メチルフェニルオキサゾリン]ニッケルジブロマイド、2,2’-メチレンビス[4R-4-tert-ブチル-5,5-ジ-4-メチルフェニルオキサゾリン]ニッケルジブロマイド、2,2’-メチレンビス[4R-4-tert-ブチル-5,5-ジ-2-メトキシフェニルオキサゾリン]ニッケルジブロマイド、2,2’-メチレンビス[4R-4-tert-ブチル-5,5-ジ-3-メトキシフェニルオキサゾリン]ニッケルジブロマイド、2,2’-メチレンビス[4R-4-tert-ブチル-5,5-ジ-4-メトキシフェニルオキサゾリン]ニッケルジブロマイド、2,2’-メチレンビス[スピロ{4R-4-tert-ブチルオキサゾリン-5,1’-シクロブタン}]ニッケルジブロマイド、2,2’-メチレンビス[スピロ{4R-4-tert-ブチルオキサゾリン-5,1’-シクロペンタン}]ニッケルジブロマイド、2,2’-メチレンビス[スピロ{4R-4-tert-ブチルオキサゾリン-5,1’-シクロヘキサン}]ニッケルジブロマイド、2,2’-メチレンビス[スピロ{4R-4-tert-ブチルオキサゾリン-5,1’-シクロヘプタン}]ニッケルジブロマイド、2,2’-メチレンビス[4R-4-フェニル-5,5-ジメチルオキサゾリン]ニッケルジブロマイド、2,2’-メチレンビス[4R-4-フェニル-5,5-ジエチルオキサゾリン]ニッケルジブロマイド、2,2’-メチレンビス[4R-4-フェニル-5,5-ジ-n-プロピルオキサゾリン]ニッケルジブロマイド、2,2’-メチレンビス[4R-4-フェニル-5,5-ジ-イソプロピルオキサゾリン]ニッケルジブロマイド、2,2’-メチレンビス[4R-4-フェニル-5,5-ジシクロヘキシルオキサゾリン]ニッケルジブロマイド、2,2’-メチレンビス[4R-4-フェニル-5,5-ジフェニルオキサゾリン]ニッケルジブロマイド、2,2’-メチレンビス[4R-4-フェニル-5,5-ジ-2-メチルフェニルオキサゾリン]ニッケルジブロマイド、2,2’-メチレンビス[4R-4-フェニル-5,5-ジ-3-メチルフェニオキサゾリン]ニッケルジブロマイド、2,2’-メチレンビス[4R-4-フェニル-5,5-ジ-4-メチルフェニルオキサゾリン]ニッケルジブロマイド、2,2’-メチレンビス[4R-4-フェニル-5,5-ジ-2-メトキシフェニルオキサゾリン]ニッケルジブロマイド、2,2’-メチレンビス[4R-4-フェニル-5,5-ジ-3-メトキシフェニルオキサゾリン]ニッケルジブロマイド、2,2’-メチレンビス[4R-4-フェニル-5,5-ジ-4-メトキシフェニルオキサゾリン]ニッケルジブロマイド、2,2’-メチレンビス[スピロ{4R-4-フェニルオキサゾリン-5,1’-シクロブタン}]ニッケルジブロマイド、2,2’-メチレンビス[スピロ{4R-4-フェニルオキサゾリン-5,1’-シクロペンタン}]ニッケルジブロマイド、2,2’-メチレンビス[スピロ{4R-4-フェニルオキサゾリン-5,1’-シクロヘキサン}]ニッケルジブロマイド、2,2’-メチレンビス[スピロ{4R-4-フェニルオキサゾリン-5,1’-シクロヘプタン}]ニッケルジブロマイド、2,2’-メチレンビス[4R-4-ベンジル-5,5-ジメチルオキサゾリン]ニッケルジブロマイド、2,2’-メチレンビス[4R-4-ベンジル-5,5-ジエチルオキサゾリン]ニッケルジブロマイド、2,2’-メチレンビス[4R-4-ベンジル-5,5-ジ-n-プロピルオキサゾリン]ニッケルジブロマイド、2,2’-メチレンビス[4R-4-ベンジル-5,5-ジ-イソプロピルオキサゾリン]ニッケルジブロマイド、2,2’-メチレンビス[4R-4-ベンジル-5,5-ジシクロヘキシルオキサゾリン]ニッケルジブロマイド、2,2’-メチレンビス[4R-4-ベンジル-5,5-ジフェニルオキサゾリン]ニッケルジブロマイド、2,2’-メチレンビス[4R-4-ベンジル-5,5-ジ-2-メチルフェニルオキサゾリン]ニッケルジブロマイド、2,2’-メチレンビス[4R-4-ベンジル-5,5-ジ-3-メチルフェニルオキサゾリン]ニッケルジブロマイド、2,2’-メチレンビス[4R-4-ベンジル-5,5-ジ-4-メチルフェニルオキサゾリン]ニッケルジブロマイド、2,2’-メチレンビス[4R-4-ベンジル-5,5-ジ-2-メトキシフェニルオキサゾリン]ニッケルジブロマイド、2,2’-メチレンビス[4R-4-ベンジル-5,5-ジ-3-メトキシフェニルオキサゾリン]ニッケルジブロマイド、2,2’-メチレンビス[4R-4-ベンジル-5,5-ジ-4-メトキシフェニルオキサゾリン]ニッケルジブロマイド、2,2’-メチレンビス[スピロ{4R-4-ベンジルオキサゾリン-5,1’-シクロブタン}]ニッケルジブロマイド、2,2’-メチレンビス[スピロ{4R-4-ベンジルオキサゾリン-5,1’-シクロペンタン}]ニッケルジブロマイド、2,2’-メチレンビス[スピロ{4R-4-ベンジルオキサゾリン-5,1’-シクロヘキサン}]ニッケルジブロマイド、2,2’-メチレンビス[スピロ{4R-4-ベンジルオキサゾリン-5,1’-シクロヘプタン}]ニッケルジブロマイド、および上記各化合物の対掌体を例示することができる。さらに、上記ビスオキサゾリン型化合物の一方のオキサゾリン環の不斉炭素の立体配置を逆の配置にした化合物や、これらの化合物のジブロマイドをジクロライド、ジメトキシド、またはジメチドに変更した化合物を例示することができる。上式[3]で表される遷移金属化合物の内、M1がニッケル原子である化合物として、[ヒドロトリス3,5-ジメチルピラゾリルボレート]ニッケルクロライド、[ヒドロトリス3,5-ジメチルピラゾリルボレート]ニッケルブロマイド、[ヒドロトリス3,5-ジメチルピラゾリルボレート]ニッケルアイオダイド、[ヒドロトリス3,5-ジエチルピラゾリルボレート]ニッケルクロライド、[ヒドロトリス3,5-ジエチルピラゾリルボレート]ニッケルブロマイド、[ヒドロトリス3,5-ジエチルピラゾリルボレート]ニッケルアイオダイド、[ヒドロトリス3,5-ジ-tert-ブチルピラゾリルボレート]ニッケルクロライド、[ヒドロトリス3,5-ジ-tert-ブチルピラゾリルボレート]ニッケルブロマイド、[ヒドロトリス3,5-ジ-tert-ブチルピラゾリルボレート]ニッケルアイオダイドや、下式[7]で表されるニッケル化合物を例示することができる:式中、X2、R6、R7およびR8は、下記の表1、表2および表3に表わされる原子または基の組み合わせのいずれかである。遷移金属化合物として更に、上記のニッケル化合物において、ニッケルをパラジウム、コバルト、ロジウム、またはルテニウムに置き換えた化合物を例示することができる。式[3]で表される遷移金属化合物の内、M1が鉄原子、コバルト原子またはニッケル原子である化合物として、2,6-ビス-[1-2,6-ジメチルフェニルイミノエチル]ピリジン鉄ジクロライド、2,6-ビス-[1-2,6-ジイソプロピルフェニルイミノエチル]ピリジン鉄ジクロライド、2,6-ビス-[1-2-tert-ブチル-フェニルイミノエチル]ピリジン鉄ジクロライド、[ヒドロトリス3,5-ジメチルピラゾリルボレート]鉄クロライド、[ヒドロトリス3,5-ジメチルピラゾリルボレート]鉄ブロマイド、[ヒドロトリス3,5-ジメチルピラゾリルボレート]鉄アイオダイド、[ヒドロトリス3,5-ジエチルピラゾリルボレート]鉄クロライド、[ヒドロトリス3,5-ジエチルピラゾリルボレート]鉄ブロマイド、[ヒドロトリス3,5-ジエチルピラゾリルボレート]鉄アイオダイド、[ヒドロトリス3,5-ジ-tert-ブチルピラゾリルボレート]鉄クロライド、[ヒドロトリス3,5-ジ-tert-ブチルピラゾリルボレート]鉄ブロマイド、[ヒドロトリス3,5-ジ-tert-ブチルピラゾリルボレート]鉄アイオダイド、およびこれらの化合物における鉄をコバルトまたはニッケルに置き換えた化合物を例示することができる。式[3]で表される遷移金属化合物のμ-オキソタイプの遷移金属化合物として、μ-オキソビス[イソプロピリデンシクロペンタジエニル2-フェノキシチタンクロライド]、μ-オキソビス[イソプロピリデンシクロペンタジエニル2-フェノキシチタンメトキシド]、μ-オキソビス[イソプロピリデンシクロペンタジエニル3-tert-ブチル-5-メチル-2-フェノキシチタンクロライド]、μ-オキソビス[イソプロピリデンシクロペンタジエニル3-tert-ブチル-5-メチル-2-フェノキシチタンメトキシド]、μ-オキソビス[イソプロピリデンメチルシクロペンタジエニル2-フェノキシチタンクロライド]、μ-オキソビス[イソプロピリデンメチルシクロペンタジエニル2-フェノキシチタンメトキシド]、μ-オキソビス[イソプロピリデンメチルシクロペンタジエニル3-tert-ブチル-5-メチル-2-フェノキシチタンクロライド]、μ-オキソビス[イソプロピリデンメチルシクロペンタジエニル3-tert-ブチル-5-メチル-2-フェノキシチタンメトキシド]、μ-オキソビス[イソプロピリデンテトラメチルシクロペンタジエニル2-フェノキシチタンクロライド]、μ-オキソビス[イソプロピリデンテトラメチルシクロペンタジエニル2-フェノキシチタンメトキシド]、μ-オキソビス[イソプロピリデンテトラメチルシクロペンタジエニル3-tert-ブチル-5-メチル-2-フェノキシチタンクロライド]、μ-オキソビス[イソプロピリデンテトラメチルシクロペンタジエニル3-tert-ブチル-5-メチル-2-フェノキシチタンメトキシド]、μ-オキソビス[ジメチルシリレンシクロペンタジエニル2-フェノキシチタンクロライド]、μ-オキソビス[ジメチルシリレンシクロペンタジエニル2-フェノキシチタンメトキシド]、μ-オキソビス[ジメチルシリレンシクロペンタジエニル3-tert-ブチル-5-メチル-2-フェノキシチタンクロライド]、μ-オキソビス[ジメチルシリレンシクロペンタジエニル3-tert-ブチル-5-メチル-2-フェノキシチタンメトキシド]、μ-オキソビス[ジメチルシリレンメチルシクロペンタジエニル2-フェノキシチタンクロライド]、μ-オキソビス[ジメチルシリレンメチルシクロペンタジエニル2-フェノキシチタンメトキシド]、μ-オキソビス[ジメチルシリレンメチルシクロペンタジエニル3-tert-ブチル-5-メチル-2-フェノキシチタンクロライド]、μ-オキソビス[ジメチルシリレンメチルシクロペンタジエニル3-tert-ブチル-5-メチル-2-フェノキシチタンメトキシド]、μ-オキソビス[ジメチルシリレンテトラメチルシクロペンタジエニル2-フェノキシチタンクロライド]、μ-オキソビス[ジメチルシリレンテトラメチルシクロペンタジエニル2-フェノキシチタンメトキシド]、μ-オキソビス[ジメチルシリレンテトラメチルシクロペンタジエニル3-tert-ブチル-5-メチル-2-フェノキシチタンクロライド]、μ-オキソビス[ジメチルシリレンテトラメチルシクロペンタジエニル3-tert-ブチル-5-メチル-2-フェノキシチタンメトキシド]、ジ-μ-オキソビス[イソプロピリデンシクロペンタジエニル2-フェノキシチタン]、ジ-μ-オキソビス[イソプロピリデンシクロペンタジエニル3-tert-ブチル-5-メチル-2-フェノキシチタン]、ジ-μ-オキソビス[イソプロピリデンメチルシクロペンタジエニル2-フェノキシチタン]、ジ-μ-オキソビス[イソプロピリデンメチルシクロペンタジエニル3-tert-ブチル-5-メチル-2-フェノキシチタン]、ジ-μ-オキソビス[イソプロピリデンテトラメチルシクロペンタジエニル2-フェノキシチタン]、ジ-μ-オキソビス[イソプロピリデンテトラメチルシクロペンタジエニル3-tert-ブチル-5-メチル-2-フェノキシチタン]、ジ-μ-オキソビス[ジメチルシリレンシクロペンタジエニル2-フェノキシチタン]、ジ-μ-オキソビス[ジメチルシリレンシクロペンタジエニル3-tert-ブチル-5-メチル-2-フェノキシチタン]、ジ-μ-オキソビス[ジメチルシリレンメチルシクロペンタジエニル2-フェノキシチタン]、ジ-μ-オキソビス[ジメチルシリレンメチルシクロペンタジエニル3-tert-ブチル-5-メチル-2-フェノキシチタン]、ジ-μ-オキソビス[ジメチルシリレンテトラメチルシクロペンタジエニル2-フェノキシチタン]、ジ-μ-オキソビス[ジメチルシリレンテトラメチルシクロペンタジエニル3-tert-ブチル-5-メチル-2-フェノキシチタン]を例示することができる。上記の遷移金属化合物は、それぞれ単独で、またはそれらの2以上の組み合わせで用いられる。遷移金属化合物は、好ましくは、式[3]で表される遷移金属化合物のうち、M1が第4族遷移金属原子、ニッケル原子またはパラジウム原子である遷移金属化合物であり、より好ましくは、M1が第4族遷移金属原子である遷移金属化合物であり、更に好ましくは、M1が第4族遷移金属原子であり、少なくとも一つのL1がシクロペンタジエン形アニオン骨格を有する基である遷移金属化合物である。上式[3]で表される遷移金属化合物のうち、M1が第4族遷移金属原子あり、少なくとも一つのL1がシクロペンタジエン形アニオン骨格を有する基である遷移金属化合物は、好ましくは、下式[8]または[9]で表される遷移金属化合物であり、より好ましくは、下式[9]で表される遷移金属化合物である:式中、M2は元素の周期律表第4族の遷移金属原子を表し;Cp1は炭素原子数5~30のシクロペンタジエン型アニオン骨格を有する基を表し;R9およびR10は、それぞれ相異なり、水素原子または炭素原子数1~20のヒドロカルビル基を表し;Eは元素の周期律表第14族の原子を表し;nは1~6の整数を表し;nが2以上の場合、複数のE、複数のR9および複数のR10はそれぞれ互いに同一または異なり;X3はハロゲン原子、炭素原子数1~20のヒドロカルビル基または炭素原子数1~20のヒドロカルビルオキシ基を表し;mは1または2を表し;mが2の場合、2つのX3は互いに同じまたは異なり;Gは炭素原子数5~30のシクロペンタジエン型アニオン骨格を有する基または下式[10]で表される基を表す;式中、Jは元素の周期律表第16族の原子を表し;R11は炭素原子数1~20のヒドロカルビル基を表し;pは0~4の整数を表し;pが2以上の整数の場合、複数のR11は相互に同じか異なり;M2は式[8]のM2との結合部位を表し;Eは[8]のEとの結合部位を表す;式中、M2は元素の周期律表第4族の遷移金属原子を表し;Cp2およびCp3は、相互に相違なり、炭素原子数5~30のシクロペンタジエン型アニオン骨格を有する基を表し;R9およびR10は、相互に相異なり、水素原子または炭素原子数1~20のヒドロカルビル基を表し;Eは元素の周期律表第14族の原子を表し;nは1~6の整数を表し;nが2以上の整数の場合、複数のEはそれぞれ同じか異なり;複数のR9は相互に同じか異なり;複数のR10は相互に同じか異なり;X3はハロゲン原子、炭素原子数1~20のヒドロカルビル基または炭素原子数1~20のヒドロカルビルオキシ基を表し;mは1または2を表し;mが2の場合、2つのX3は相互に同じか異なる。上式[8]および[9]におけるM2として、チタン原子、ジルコニウム原子およびハフニウム原子を例示することができる。中でも、好ましくはジルコニウム原子である。Eとして、炭素原子およびケイ素原子を例示することができる。G、Cp1、Cp2およびCp3の炭素原子数5~30のシクロペンタジエン型アニオン骨格を有する基として、上式[3]におけるL1として例示したものと同じものを例示することができ、X3のハロゲン原子、炭素原子数1~20のヒドロカルビル基または炭素原子数1~20のヒドロカルビルオキシ基として、上式[3]におけるX1として例示したものと同じものを例示することができる。上式[8]および[9]におけるR9およびR10の炭素原子数1~20のヒドロカルビル基として、炭素原子数1~20のアルキル基、炭素原子数2~20のアルケニル基、炭素原子数6~20のアリール基、および炭素原子数7~20のアラルキル基を例示することができる。R9およびR10の炭素原子数1~20のヒドロカルビル基は置換基を有していてもよく、置換基として、アルコキシ基例えばメトキシ基およびエトキシ基、アリールオキシ基例えばフェノキシ基およびアラルキルオキシ例えばベンジルオキシ基のようなヒドロカルビルオキシ基を例示することができる。R9およびR10の炭素原子数1~20のアルキル基として、メチル基、エチル基、n-プロピル基、イソプロピル基、n-ブチル基、sec-ブチル基、tert-ブチル基、イソブチル基、n-ペンチル基、ネオペンチル基、n-ヘキシル基、n-ヘプチル基、n-オクチル基、n-デシル基、n-ドデシル基、n-ペンタデシル基、n-エイコシル基を例示することができる。中でも、好ましくはメチル基、エチル基、イソプロピル基、tert-ブチル基またはイソブチル基である。R9およびR10の炭素原子数2~20のアルケニル基として、ビニル基、アリル基、プロペニル基、2-メチル-2-プロペニル基、ホモアリル基、ペンテニル基、ヘキセニル基、ヘプテニル基、オクテニル基、ノネニル基、デセニル基を例示することができる。R9およびR10の炭素原子数6~20のアリール基として、フェニル基、2-トリル基、3-トリル基、4-トリル基、2,3-キシリル基、2,4-キシリル基、2,5-キシリル基、2,6-キシリル基、3,4-キシリル基、3,5-キシリル基、2,3,4-トリメチルフェニル基、2,3,5-トリメチルフェニル基、2,3,6-トリメチルフェニル基、2,4,6-トリメチルフェニル基、3,4,5-トリメチルフェニル基、2,3,4,5-テトラメチルフェニル基、2,3,4,6-テトラメチルフェニル基、2,3,5,6-テトラメチルフェニル基、ペンタメチルフェニル基、エチルフェニル基、n-プロピルフェニル基、イソプロピルフェニル基、n-ブチルフェニル基、sec-ブチルフェニル基、tert-ブチルフェニル基、イソブチルフェニル基、n-ペンチルフェニル基、ネオペンチルフェニル基、n-ヘキシルフェニル基、n-オクチルフェニル基、n-デシルフェニル基、n-ドデシルフェニル基、n-テトラデシルフェニル基、ナフチル基、アントラセニル基を例示することができる。中でも、好ましくはフェニル基である。R9およびR10の炭素原子数7~20のアラルキル基として、ベンジル基、2-メチルフェニルメチル基、3-メチルフェニルメチル基、4-メチルフェニルメチル基、2,3-ジメチルフェニルメチル基、2,4-ジメチルフェニルメチル基、2,5-ジメチルフェニルメチル基、2,6-ジメチルフェニルメチル基、3,4-ジメチルフェニルメチル基、3,5-ジメチルフェニルメチル基、2,3,4-トリメチルフェニルメチル基、2,3,5-トリメチルフェニルメチル基、2,3,6-トリメチルフェニルメチル基、3,4,5-トリメチルフェニルメチル基、2,4,6-トリメチルフェニルメチル基、2,3,4,5-テトラメチルフェニルメチル基、2,3,4,6-テトラメチルフェニルメチル基、2,3,5,6-テトラメチルフェニルメチル基、ペンタメチルフェニルメチル基、エチルフェニルメチル基、n-プロピルフェニルメチル基、イソプロピルフェニルメチル基、n-ブチルフェニルメチル基、sec-ブチルフェニルメチル基、tert-ブチルフェニルメチル基、イソブチルフェニルメチル基、n-ペンチルフェニルメチル基、ネオペンチルフェニルメチル基、n-ヘキシルフェニルメチル基、n-オクチルフェニルメチル基、n-デシルフェニルメチル基、ナフチルメチル基、アントラセニルメチル基を例示することができる。中でも、好ましくは、ベンジル基である。上式[8]および[9]におけるR9およびR10は、好ましくは炭素原子数1~20のアルキル基または炭素原子数6~20のアリール基であり、より好ましくは、炭素原子数1~20のアルキル基であり、更に好ましくは、メチル基、エチル基、n-プロピル基、イソプロピル基、n-ブチル基、sec-ブチル基、tert-ブチル基、イソブチル基であり、特に好ましくは、エチル基である。上式[10]におけるJとして、酸素原子および硫黄原子を例示することができる。中でも、好ましくは酸素原子である。上式[10]におけるR11の炭素原子数1~20のヒドロカルビル基として、上式[8]および式[9]におけるR9およびR10のヒドロカルビル基として例示したものと同じものを例示することができる。本発明における遷移金属化合物は、好ましくは、式[3]で表される遷移金属化合物のうち、M1が第4族遷移金属原子、ニッケル原子またはパラジウム原子であり、X1の少なくとも1つが炭素原子数1~20のヒドロカルビル基を表す遷移金属化合物であり、より好ましくは、M1が第4族遷移金属原子であり、X1の少なくとも1つが炭素原子数1~20のヒドロカルビル基を表す遷移金属化合物であり、更に好ましくは、M1が第4族遷移金属原子であり、X1の少なくとも1つが炭素原子数1~20のヒドロカルビル基であり、少なくとも1つのL1がシクロペンタジエン形アニオン骨格を有する基である遷移金属化合物である。上記の更に好ましい遷移金属化合物の中、好ましくは、式[8]で表される遷移金属化合物であって、より好ましくは、式[9]で表される遷移金属化合物である。本発明における有機アルミニウム化合物は、公知の有機アルミニウム化合物でもよく、好ましくは下式[11]で表される有機アルミニウム化合物である:R12dAlX43-d[11]式中、R12は炭素原子数1~24のヒドロカルビル基を表し;X4は水素原子、ハロゲン原子、炭素原子数1~24のヒドロカルビルオキシ基を表し;dは1~3の整数を表し、dが2または3の場合、複数のR12は、それぞれ同じであっても異なっていてもよく、dが1の場合、2つのX4は互いに同じか異なる。式[11]におけるR12は、好ましくはメチル基、エチル基、n-プロピル基、n-ブチル基、イソブチル基、n-ヘキシル基、2-メチルヘキシル基、およびn-オクチル基のようなアルキル基であり、中でもエチル基、n-ブチル基、イソブチル基、n-ヘキシル基またはn-オクチル基が好ましい。式[11]におけるX4のハロゲン原子として、フッ素原子、塩素原子、臭素原子およびヨウ素原子を例示することができ、好ましくは塩素原子である。X4における炭素原子数1~24のヒドロカルビルオキシ基として、炭素原子数1~24のアルコキシ基、炭素原子数6~24のアリールオキシ基、および炭素原子数7~24のアラルキルオキシ基を例示することができる。上記アルコキシ基として、メトキシ基、エトキシ基、n-プロポキシ基、イソプロポキシ基、n-ブトキシ基、sec-ブトキシ基、tert-ブトキシ基、n-ペントキシ基、n-イコソキシ基を例示することができる。中でも、メトキシ基、エトキシ基またはtert-ブトキシ基が好ましい。上記アリールオキシ基として、フェノキシ基、2-メチルフェノキシ基、3-メチルフェノキシ基、4-メチルフェノキシ基、2,3-ジメチルフェノキシ基、2,4-ジメチルフェノキシ基、2,5-ジメチルフェノキシ基、2,6-ジメチルフェノキシ基、3,4-ジメチルフェノキシ基、3,5-ジメチルフェノキシ基、2,3,4-トリメチルフェノキシ基、2,3,5-トリメチルフェノキシ基、2,3,6-トリメチルフェノキシ基、2,4,5-トリメチルフェノキシ基、2,4,6-トリメチルフェノキシ基、3,4,5-トリメチルフェノキシ基、2,3,4,5-テトラメチルフェノキシ基、2,3,4,6-テトラメチルフェノキシ基、2,3,5,6-テトラメチルフェノキシ基、ペンタメチルフェノキシ基、エチルフェノキシ基、n-プロピルフェノキシ基、イソプロピルフェノキシ基、n-ブチルフェノキシ基、sec-ブチルフェノキシ基、tert-ブチルフェノキシ基、n-ヘキシルフェノキシ基、n-オクチルフェノキシ基、n-デシルフェノキシ基、n-テトラデシルフェノキシ基、ナフトキシ基、およびアントラセノキシ基を例示することができる。上記アラルキルオキシ基として、ベンジルオキシ基、2-メチルフェニルメトキシ基、3-メチルフェニルメトキシ基、4-メチルフェニルメトキシ基、2,3-ジメチルフェニルメトキシ基、2,4-ジメチルフェニルメトキシ基、2,5-ジメチルフェニルメトキシ基、2,6-ジメチルフェニルメトキシ基、3,4-ジメチルフェニルメトキシ基、3,5-ジメチルフェニルメトキシ基、2,3,4-トリメチルフェニルメトキシ基、2,3,5-トリメチルフェニルメトキシ基、2,3,6-トリメチルフェニルメトキシ基、2,4,5-トリメチルフェニルメトキシ基、2,4,6-トリメチルフェニルメトキシ基、3,4,5-トリメチルフェニルメトキシ基、2,3,4,5-テトラメチルフェニルメトキシ基、2,3,5,6-テトラメチルフェニルメトキシ基、ペンタメチルフェニルメトキシ基、エチルフェニルメトキシ基、n-プロピルフェニルメトキシ基、イソプロピルフェニルメトキシ基、n-ブチルフェニルメトキシ基、sec-ブチルフェニルメトキシ基、tert-ブチルフェニルメトキシ基、n-ヘキシルフェニルメトキシ基、n-オクチルフェニルメトキシ基、n-デシルフェニルメトキシ基、n-テトラデシルフェニルメトキシ基、ナフチルメトキシ基、アントラセニルメトキシ基を例示することができる。中でも、ベンジルオキシ基が好ましい。上式[11]で表される有機アルミニウム化合物として、トリアルキルアルミニウム、ジアルキルアルミニウムクロライド、アルキルアルミニウムジクロライド、ジアルキルアルミニウムハイドライド、アルキルジアルコキシアルミニウム、ジアルキルアルコキシアルミニウム、アルキルジアリールオキシアルミニウム、およびジアルキルアリールオキシアルミニウム、ならびにそれらの2以上の組合せを例示することができる。上記トリアルキルアルミニウムとして、トリメチルアルミニウム、トリエチルアルミニウム、トリ-n-プロピルアルミニウム、トリ-n-ブチルアルミニウム、トリイソブチルアルミニウム、トリ-n-ヘキシルアルミニウム、およびトリ-n-オクチルアルミニウムを例示することができる。上記ジアルキルアルミニウムクロライドとして、ジメチルアルミニウムクロライド、ジエチルアルミニウムクロライド、ジ-n-プロピルアルミニウムクロライド、ジ-n-ブチルアルミニウムクロライド、ジイソブチルアルミニウムクロライド、およびジ-n-ヘキシルアルミニウムクロライドを例示することができる。上記アルキルアルミニウムジクロライドとして、メチルアルミニウムジクロライド、エチルアルミニウムジクロライド、n-プロピルアルミニウムジクロライド、n-ブチルアルミニウムジクロライド、イソブチルアルミニウムジクロライド、およびn-ヘキシルアルミニウムジクロライドを例示することができる。上記ジアルキルアルミニウムハイドライドとして、ジメチルアルミニウムハイドライド、ジエチルアルミニウムハイドライド、ジ-n-プロピルアルミニウムハイドライド、ジ-n-ブチルアルミニウムハイドライド、ジイソブチルアルミニウムハイドライド、およびジ-n-ヘキシルアルミニウムハイドライドを例示することができる。上記アルキルジアルコキシアルミニウムとして、メチルジメトキシアルミニウム、メチルジエトキシアルミニウム、およびメチルジ-tert-ブトキシアルミニウムを例示することができる。上記ジアルキルアルコキシアルミニウムとして、ジメチルメトキシアルミニウム、ジメチルエトキシアルミニウム、およびメチルtert-ブトキシアルミニウムを例示することができる。上記アルキルジアリールオキシアルミニウムとしては、メチルジフェノキシアルミニウム、メチルビス2,6-ジイソプロピルフェノキシアルミニウム、およびメチルビス2,6-ジフェニルフェノキシアルミニウムを例示することができる。上記ジアルキルアリールオキシアルミニウムとして、ジメチルフェノキシアルミニウム、ジメチル2,6-ジイソプロピルフェノキシアルミニウム、およびジメチル2,6-ジフェニルフェノキシアルミニウムを例示することができる。有機アルミニウム化合物は、好ましくはトリアルキルアルミニウムである。中でも、好ましくはトリメチルアルミニウム、トリエチルアルミニウム、トリ-n-ブチルアルミニウム、トリイソブチルアルミニウム、トリ-n-ヘキシルアルミニウムまたはトリ-n-オクチルアルミニウムであり、より好ましくは、トリイソブチルアルミニウムまたはトリ-n-オクチルアルミニウムである。本発明の重合触媒の製造方法-1において、付加重合用触媒成分の使用量は、該触媒成分中の金属原子換算で、遷移金属化合物1molあたり、通常1~1,000,000mol、好ましくは10~500,000mol、より好ましくは20~100,000molである。本発明の重合触媒の製造方法-2において、付加重合用触媒成分の使用量は、該触媒成分中の金属原子換算で、遷移金属化合物1molあたり、通常1~1,000,000mol、好ましくは10~500,000mol、より好ましくは100~100,000molである。本発明の重合触媒の製造方法-2において、有機アルミニウム化合物の使用量は、該化合物中のアルミニウム原子換算で、遷移金属化合物中の遷移金属1モルあたり、好ましくは、0.01~10,000,000モル、より好ましくは、0.1~1,000,000モル、更に好ましくは、1~100,000モル、特に好ましくは、10~10,000モルである。本発明の重合触媒の製造方法-1において、付加重合用触媒成分と遷移金属化合物とを接触させる態様として、1-1これらの触媒成分を触媒製造用反応器中で接触させて接触物を生成させ、接触物を重合反応器に供給する態様、1-2これらの触媒成分を重合反応器中で接触させる態様を例示することができる。これらの触媒成分は通常、固体状態で、又は、水分や酸素のような触媒成分を失活させる成分を十分に取り除いた炭化水素溶媒を用いた溶液、懸濁液もしくはスラリーとして、触媒製造用反応器や重合反応器に供給される。炭化水素溶媒を用いる場合、付加重合用触媒成分の濃度は、該触媒成分中の金属原子換算で、通常0.001~100モル/リットル、好ましくは、0.01~10モル/リットルであり、遷移金属化合物の濃度は、通常0.00001~1モル/リットル、好ましくは、0.0001~0.1モル/リットルである。本発明の重合触媒の製造方法-2において、付加重合用触媒成分と遷移金属化合物と有機アルミニウム化合物とを接触させる態様として、2-1これら3つの触媒成分を触媒製造用反応器中で接触させて接触物を生成させ、接触物を重合反応器に供給する態様、2-2これら3つの触媒成分を重合反応器中で接触させる態様、2-3これら3つの触媒成分の中の任意の2成分を触媒製造用反応器で接触させて接触物を生成させ、接触物と残りの触媒成分とを重合反応器中で接触させる態様を例示することができる。上記態様2-1の更に具体的な態様として、以下の態様2-1-1~2-1-4を例示することができ、態様2-1-4が好ましい:2-1-13つの触媒成分を同時に触媒製造用反応器に供給する態様;2-1-2付加重合用触媒成分と遷移金属化合物とを触媒製造用反応器中で接触させて接触物を生成させた後、有機アルミニウム化合物を供給して該接触物と接触させる態様;2-1-3付加重合用触媒成分と有機アルミニウム化合物とを触媒製造用反応器中で接触させて接触物を生成させた後、遷移金属化合物を供給して該接触物と接触させる態様;および2-1-4遷移金属化合物と有機アルミニウム化合物とを触媒製造用反応器中で接触させて接触物を生成させた後、付加重合用触媒成分を供給して該接触物と接触させる態様。上記態様2-2の更に具体的な態様として、以下の態様2-2-1~2-2-4を例示することができ、態様2-2-4が好ましい:2-2-1付加重合用触媒成分と遷移金属化合物と有機アルミニウム化合物とを、モノマーの存在下、同時に重合反応器に供給する態様;2-2-2付加重合用触媒成分と遷移金属化合物とをモノマーの存在下、重合反応器中で接触させて接触物を生成させた後、有機アルミニウム化合物をモノマーの存在下に供給して該接触物と接触させる態様;2-2-3付加重合用触媒成分と有機アルミニウム化合物とをモノマーの存在下、重合反応器中で接触させて接触物を生成させた後、遷移金属化合物をモノマーの存在下に供給して該接触物と接触させる態様;および2-2-4遷移金属化合物と有機アルミニウム化合物とをモノマーの存在下、重合反応器中で接触させて接触物を生成させた後、付加重合用触媒成分をモノマーの存在下に供給して該接触物と接触させる態様。上記態様2-3の更に具体的な態様として、以下の態様2-3-1~2-3-3を例示することができ、態様2-3-3が好ましい:2-3-1付加重合用触媒成分と遷移金属化合物とを触媒製造用反応器中で接触させて接触物を生成させ、接触物と有機アルミニウム化合物とを別々に、モノマーの存在下、重合反応器に供給する態様;2-3-2付加重合用触媒成分と有機アルミニウム化合物とを触媒製造用反応器中で接触させて接触物を生成させ、接触物と遷移金属化合物とを別々に、モノマーの存在下、重合反応器に供給する態様;および2-3-3遷移金属化合物と有機アルミニウム化合物とを触媒製造用反応器中で接触させて接触物を生成させ、接触物と付加重合用触媒成分とを別々に、モノマーの存在下、重合反応器に供給する態様。重合触媒の製造方法-2で用いられる触媒成分は通常、固体状態で、又は、水分や酸素のような触媒成分を失活させる成分を十分に取り除いた炭化水素溶媒を用いた溶液、懸濁液もしくはスラリーとして、触媒製造用反応器や重合反応器に供給される。炭化水素溶媒を用いる場合、付加重合用触媒成分の濃度は、該触媒成分中の金属原子換算で、通常0.001~100モル/リットル、好ましくは、0.01~10モル/リットルであり、遷移金属化合物の濃度は、通常0.00001~1モル/リットル、好ましくは、0.0001~0.1モル/リットルであり、有機アルミニウム化合物の濃度は、該化合物中のアルミニウム原子換算で、通常、0.0001~100モル/リットルであり、好ましくは、0.01~10モル/リットルである。本発明の付加重合体の製造方法における重合方法として、ガス状のモノマー中での気相重合法、溶媒を使用する溶液重合法またはスラリー重合法を例示することができる。該溶媒として、ブタン、ペンタン、ヘキサン、ヘプタンおよびオクタンのような脂肪族炭化水素溶媒;ベンゼンおよびトルエンのような芳香族炭化水素溶媒;ならびにメチレンクロライドのようなハロゲン化炭化水素溶媒を例示することができる。また、バルク重合のように、オレフィンのような付加重合性単量体を溶媒として用いてもよい。本発明の付加重合体の製造方法における重合は、回分式、連続式またはそれらの組合せにて、1段階または相互に重合反応条件が異なってもよい2段階以上の多段階にて行われる。重合時間は、目的とする付加重合体の種類や重合反応装置により適宜決定され、一般に1分間~20時間である。上記のスラリー重合法の重合の方法や条件は特に限定されず、公知の方法や条件であってもよい。スラリー重合法は好ましくは、モノマー、任意にコモノマー、他の供給物、稀釈剤例えば、パラフィン、シクロパラフィンおよび芳香族炭化水素のような不活性稀釈剤媒質を適宜連続的に重合反応器に供給し、かつ、生成される付加重合体を連続的または周期的に重合反応器から取出す連続式反応器を用いて行われる。重合反応器として、ループ反応器や、反応器および反応条件の異る複数の攪拌反応器を直列または並列に組み合わせた反応器を例示することができる。重合反応器または反応帯域の温度は、通常約0°C~約150°C、好ましくは30°C~100°Cである。重合圧力は通常約0.1MPa~約10MPa、好ましくは0.5MPa~5MPaであり、重合触媒を懸濁状態に保持し、媒質および少なくとも一部のモノマーおよびコモノマーを液相に維持することによって、モノマーおよびコモノマーを重合触媒に接触させる圧力をとることができる。媒質、重合温度および重合圧力は、付加重合体が固体粒子として生成され、その形態で回収されるように選択すればよい。製造される付加重合体の分子量は、反応帯域の温度の調節や水素の導入のような公知の手段によって制御することができる。各触媒成分、モノマーおよび任意のコモノマーは、公知の任意の方法によって、任意の順序で重合反応器または重合反応帯域に供給することができる。該供給の方法として、各触媒成分、モノマーおよびコモノマーを反応帯域に同時に添加する方法や、逐次に添加する方法を例示することができる。上記の気相重合法の重合の方法や条件は特に限定されず、公知の方法や条件であってもよい。気相重合法に用いる重合反応装置としては、例えば、流動層型反応槽を有する気相重合反応装置等が挙げられ、好ましくは、拡大部を有する流動層型反応槽を有する気相重合反応装置である。また、反応槽内に攪拌翼が設置されていてもよい。各触媒成分を重合槽に供給する方法としては通常、窒素、アルゴン等の不活性ガス、水素、エチレン等を用いて、水分のない状態で供給する、あるいは溶媒に溶解または稀釈して、溶液またはスラリー状態で供給する等の方法を用いることができる。各触媒成分は個別に供給してもよいし、任意の成分を任意の順序にあらかじめ接触させて供給してもよい。重合条件として、重合温度は好ましくは0°C~300°C、更にこのましくは10°C~200°C、特に好ましくは30°C~100°Cの範囲である。さらに最終製品の溶融流動性を調節する目的で、水素を分子量調節剤として添加しても構わない。また、重合に際して、混合ガス中に不活性ガスを共存させてもよい。本発明においては、このような重合本重合の実施前に予備重合を行ってもよい。本発明の付加重合体の製造方法で使用するオレフィンとしては、例えば、エチレン、炭素原子数3~20のα-オレフィン、ジオレフィン、環状オレフィン、アルケニル脂環式化合物、アルケニル芳香族炭化水素、極性モノマー等が挙げられ、同時に2種以上のオレフィンを用いることもできる。炭素原子数3~20のα-オレフィンとしては、例えば、プロピレン、1-ブテン、1-ペンテン、4-メチル-1-ペンテン、5-メチル-1-ヘキセン、1-ヘキセン、1-ヘプテン、1-オクテン、1-ノネン、1-デセン等が挙げられ、ジオレフィンとしては、例えば、1,5-ヘキサジエン、1,4-ヘキサジエン、1,4-ペンタジエン、1,7-オクタジエン、1,8-ノナジエン、1,9-デカジエン、4-メチル-1,4-ヘキサジエン、5-メチル-1,4-ヘキサジエン、7-メチル-1,6-オクタジエン、5-エチリデン-2-ノルボルネン、ジシクロペンタジエン、5-ビニル-2-ノルボルネン、5-メチル-2-ノルボルネン、ノルボルナジエン、5-メチレン-2-ノルボルネン、1,5-シクロオクタジエン、5,8-エンドメチレンヘキサヒドロナフタレン、1,3-ブタジエン、イソプレン、1,3-ヘキサジエン、1,3-オクタジエン、1,3-シクロオクタジエン、1,3-シクロヘキサジエン等が挙げられ、環状オレフィンとしては、例えば、ノルボルネン、5-メチルノルボルネン、5-エチルノルボルネン、5-ブチルノルボルネン、5-フェニルノルボルネン、5-ベンジルノルボルネン、テトラシクロドデセン、トリシクロデセン、トリシクロウンデセン、ペンタシクロペンタデセン、ペンタシクロヘキサデセン、8-メチルテトラシクロドデセン、8-エチルテトラシクロドデセン、5-アセチルノルボルネン、5-アセチルオキシノルボルネン、5-メトキシカルボニルノルボルネン、5-エトキシカルボニルノルボルネン、5-メチル-5-メトキシカルボニルノルボルネン、5-シアノノルボルネン、8-メトキシカルボニルテトラシクロドデセン、8-メチル-8-テトラシクロドデセン、8-シアノテトラシクロドデセン等が挙げられ、アルケニル脂環式化合物としては、例えば、ビニルシクロヘキサン等が挙げられ、アルケニル芳香族炭化水素としては、例えば、スチレン、2-フェニルプロピレン、2-フェニルブテン、3-フェニルプロピレン等のアルケニルベンゼン、p-メチルスチレン、m-メチルスチレン、o-メチルスチレン、p-エチルスチレン、m-エチルスチレン、o-エチルスチレン、2,4-ジメチルスチレン、2,5-ジメチルスチレン、3,4-ジメチルスチレン、3,5-ジメチルスチレン、3-メチル-5-エチルスチレン、p-第3級ブチルスチレン、p-第2級ブチルスチレンなどのアルキルスチレン、ジビニルベンゼン等のビスアルケニルベンゼン、1-ビニルナフタレン等のアルケニルナフタレン等が挙げられ、極性モノマーとしては、例えば、アクリル酸、メタクリル酸、フマル酸、無水マレイン酸、イタコン酸、無水イタコン酸、ビシクロ2,2,1-5-ヘプテン-2,3-ジカルボン酸等のα,β-不飽和カルボン酸、およびそのナトリウム、カリウム、リチウム、亜鉛、マグネシウム、カルシウム等の金属塩、アクリル酸メチル、アクリル酸エチル、アクリル酸n-プロピル、アクリル酸イソプロピル、アクリル酸t-ブチル、アクリル酸2-エチルヘキシル、メタクリル酸メチル、メタクリル酸エチル、メタクリル酸n-プロピル、メタクリル酸イソプロピル、メタクリル酸n-ブチル、メタクリル酸イソブチル等のα,β-不飽和カルボン酸エステル、マレイン酸、イタコン酸等の不飽和ジカルボン酸、酢酸ビニル、プロピオン酸ビニル、カプロン酸ビニル、カプリン酸ビニル、ラウリン酸ビニル、ステアリン酸ビニル、トリフルオロ酢酸ビニル等のビニルエステル、アクリル酸グリシジル、メタクリル酸グリシジル、イタコン酸モノグリシジルエステル等の不飽和カルボン酸グリシジルエステル等が挙げられる。本発明の付加重合体の製造方法で製造される付加重合体として、エチレン-プロピレン共重合体、エチレン-1-ブテン共重合体、エチレン-1-ヘキセン共重合体、エチレン-1-オクテン共重合体、およびエチレン-ビニルシクロヘキサン共重合体のようなエチレンと炭素原子数3~20のα-オレフィンとの共重合体;プロピレン-1-ブテン共重合体、プロピレン-1-ヘキセン共重合体およびプロピレン-ビニルシクロヘキサン共重合体のようなプロピレンと炭素原子数4~20のα-オレフィンとの共重合体;エチレン-プロピレン-1-ブテン共重合体、エチレン-プロピレン-1-ヘキセン共重合体およびエチレン-プロピレン-ビニルシクロヘキサン共重合体のようなエチレンとプロピレンと炭素原子数4~20のα-オレフィンとの共重合体;ならびにエチレンの単独重合体や、プロピレン重合体、ブテン重合体、ヘキセン重合体およびビニルシクロへキサン重合体のような炭素原子数3~20のα-オレフィンの単独重合体を例示することができる。以下、実施例および比較例によって本発明をさらに詳細に説明する。[実施例1]1接触物の合成100mLフラスコに水6mLおよび酸化亜鉛4.6gを入れ、トリフルオロ酢酸式[1]で表わされる化合物12.0mLを室温下で滴下した。トリフルオロ酢酸中の活性水素の量は、酸化亜鉛中の亜鉛原子1モルに対して、2.8モルだった。室温下で3時間攪拌を行った後、不溶成分をろ別した。揮発成分を減圧溜去した後に、120°Cで4時間減圧乾燥することにより、以下のNMRデータを有する白色固体の接触物付加重合用触媒成分8.6gを得た。13C-NMRD2O:δ162.8t,JCF=35.5Hz,81.1q,JCF=291Hz19F-NMRD2Oδ-72.0s2重合内容積400mlの撹拌機付きオートクレーブを真空乾燥してアルゴンで置換後、溶媒としてトルエン190ml、コモノマーとして1-ヘキセン10mlを仕込み、反応器を70°Cまで昇温した。昇温後、エチレン圧を6MPaに調整しながらフィードし、系内が安定した後、トリイソブチルアルミニウム有機アルミニウム化合物0.25mmolを投入し、続いてビスn-ブチルシクロペンタジエニルジルコニウムジクロライド遷移金属化合物、1μmol/mL、トルエン溶液0.2mL0.2μmolを投入し、さらに上記実施例11で得た付加重合用触媒成分30mg103μmol-Znを投入して重合を開始した。30分間重合を行った。重合の結果、エチレン/1-ヘキセン共重合体1.2gのが得られた。重合活性1.2×107g/mol/h、SCB=1.4、融点=121.7°C、Mw=527000、Mw/Mn=2.5であった。結果を表4に示した。上記の13C-NMRは、核磁気共鳴装置日本電子社製、JNM-AL400を用いて下記の条件により測定した。測定溶媒がD2Oの場合はヘキサフルオロベンゼンを溶封したガラスキャピラリをNMRサンプル管中に投入し、外部標準とした。測定溶媒がTHF-d8の場合はTHF-d8の炭素の化学シフト値を基準にした。測定溶媒:D2OまたはTHF-d8測定温度:室温上記の19F-NMRは、13C-NMRと同様の機器、条件で測定を行った。ヘキサフルオロベンゼンを溶封したガラスキャピラリをNMRサンプル管中に投入し、外部標準とした。上記の融点は、熱分析装置示差走査熱量計DiamondDSCPerkinElmer社製を用いて下記の方法で測定した。1サンプル約10mgを窒素雰囲気下、150°C5分間保持2冷却150°C~20°C5°C/分2分間保持3測定20°C~150°C5°C/分上記のSCBは、エチレン/1-ヘキセン共重合体中の炭素原子1,000個当りの1-へキセン単位の個数を意味し、赤外分光光度計日本分光JASCOFT-IR-470を用いて、赤外分光法により求めた。なお、ブチル分岐の特性吸収は、1378cm-1~1303cm-1のピークを用い、1-ヘキセン単位含有量は、エチレン-1-ヘキセン共重合体1000炭素当たりのブチル分岐数およびエチレン-1-ヘキセン共重合体中の1-ヘキセンのモル分立で表した。上記の分子量および分子量分布は、ゲルパーミエーションクロマトグラフィーGPCにより、下記の条件で測定した。検量線は標準ポリスチレンを用いて作成した。分子量分布は重量平均分子量Mwと数平均分子量Mnとの比Mw/Mnで評価した。機種:ミリポアウオーターズ社製150C型カラム:TSK-GELGMH-HT7.5×600×2本測定温度:140°C,152°C溶媒:オルトジクロロベンゼン、測定濃度:5mg/5mL[実施例2]1接触物の合成50mLフラスコに水2mLおよび酸化亜鉛0.81gを入れ、ペンタフルオロプロピオン酸式[1]で表わされる化合物2.1mLを室温下で滴下した。ペンタフルオロプロピオン酸中の活性水素の量は、酸化亜鉛中の亜鉛原子1モルに対して2.0モルだった。室温下で3時間攪拌を行った後、不溶成分をろ別した。揮発成分を減圧溜去した後に、120°Cで4時間減圧乾燥することにより、以下のNMRデータを有する白色固体の接触物付加重合用触媒成分3.0gを得た。13C-NMRD2O:δ163.2t,JCF=24.8Hz,118.1qt,J1CF=285Hz,J2CF=35.5Hz,106.7tq,J1CF=263Hz,J2CF=37.2Hz19F-NMRD2Oδ-79.6s,-117.3s2重合付加重合用触媒成分30mg103μmol-Znを、上記付加重合用触媒成分35mg89μmol-Znに変更したこと以外は実施例1と同様に行い、エチレン/1-ヘキセン共重合体0.36gが得られた。重合活性3.6×106g/mol/h、SCB=2.0、融点=125.3°C、Mw=430000、Mw/Mn=4.2であった。結果を表4に示した。[実施例3]1接触物の合成水の量2mLを3mLに変更したこと、ペンタフルオロプロピオン酸2.1mLをヘプタフルオロ酪酸式[1]で表わされる化合物2.6mLに変更したこと以外は実施例2と同様に行いヘプタフルオロ酪酸中の活性水素の量は、酸化亜鉛中の亜鉛原子1モルに対して、実施例2と同じ2.0モルだった、以下のNMRデータを有する白色固体の接触物付加重合用触媒成分3.5gを得た。13C-NMRD2O:δ163.0t,JCF=24.8Hz,117.2m,108.3m,108.2m19F-NMRD2Oδ-77.5s,-115.1s,-124.1s2重合ビスn-ブチルシクロペンタジエニルジルコニウムジクロライド1μmol/mL、トルエン溶液の量0.2mLを0.4mL0.4μmolに変更したこと、付加重合用触媒成分30mg103μmol-Znを、上記付加重合用触媒成分52mg106μmol-Znに変更したこと以外は実施例1と同様に行い、エチレン/1-ヘキセン共重合体0.57gが得られた。。重合活性2.9×106g/mol/h、SCB=1.8、融点=121.6°C、Mw=481000、Mw/Mn=3.7であった。結果を表4に示した。[実施例4]1接触物の合成水の量2mLを3mLに変更したこと、酸化亜鉛の量0.81gを0.44gに変更したこと、ペンタフルオロプロピオン酸2.1mLを3,3,3-トリフルオロ-2-トリフルオロメチルプロピオン酸式[1]で表わされる化合物2.0g少しずつ添加に変更したこと以外は実施例2と同様に行い3,3,3-トリフルオロ-2-トリフルオロメチルプロピオン酸中の活性水素の量は、酸化亜鉛中の亜鉛原子1モルに対して、1.8モルだった、以下のNMRデータを有する白色固体の接触物付加重合用触媒成分1.7gを得た。1H-NMRD2O:δ4.0m13C-NMRD2O:165.1s,121.8q,JCF=275.3Hz,55.5m,JCF=28.1Hz19F-NMRD2Oδ-114.2s2重合付加重合用触媒成分30mg103μmol-Znを、上記付加重合用触媒成分49mg108μmol-Znに変更したこと以外は実施例1と同様に行い、エチレン/1-ヘキセン共重合体3.0gが得られた。重合活性3.0×107g/mol/h、SCB=1.4、融点=121.2°C、Mw=473000、Mw/Mn=2.5であった。結果を表4に示した。上記の1H-NMRは、核磁気共鳴装置日本電子社製、JNM-AL400を用いて下記の条件により測定した。DHOの水素の化学シフト値を基準にした。測定溶媒:D2O測定温度:室温[実施例5]1接触物の合成水の量2mLを3mLに変更したこと、酸化亜鉛の量0.81gを0.44gに変更したこと、ペンタフルオロプロピオン酸2.1mLをテトラフルオロこはく酸式[1]で表わされる化合物0.95g少しずつ添加に変更したこと以外は実施例2と同様に行いテトラフルオロこはく酸中の活性水素の量は、酸化亜鉛中の亜鉛原子1モルに対して、1.8モルだった、以下のNMRデータを有する白色固体の接触物付加重合用触媒成分0.8gを得た。13C-NMRD2O:δ165.2t,JCF=26.4Hz,109.8tt,J1CF=260Hz,J2CF=33.8Hz19F-NMRD2Oδ-114.2s2重合付加重合用触媒成分30mg103μmol-Znを、上記付加重合用触媒成分26mg103μmol-Znに変更したこと以外は実施例1と同様に行い、エチレン/1-ヘキセン共重合体6.7gが得られた。重合の結果6.7gのエチレン/1-ヘキセン共重合体が得られた。重合活性6.7×107g/mol/h、SCB=2.9、融点=117.3°C、Mw=466000、Mw/Mn=2.8であった。結果を表4に示した。[実施例6]1接触物の合成水の量2mLを3mLに変更したこと、酸化亜鉛の量0.81gを1.8gに変更したこと、ペンタフルオロプロピオン酸2.1mLをヘキサフルオログルタル酸式[1]で表わされる化合物4.8g少しずつ添加に変更したこと以外は実施例2と同様に行いヘキサフルオログルタル酸中の活性水素の量は、酸化亜鉛中の亜鉛原子1モルに対して、1.8モルだった、以下のNMRデータを有する白色固体の接触物付加重合用触媒成分4.9gを得た。13C-NMRD2O:δ164.0t,JCF=25.7Hz,110.6m,109.2m19F-NMRD2Oδ-113.7s,-120.5s2重合ビスn-ブチルシクロペンタジエニルジルコニウムジクロライド1μmol/mL、トルエン溶液の量0.2mLを0.4mL0.4μmolに変更したこと、付加重合用触媒成分30mg103μmol-Znを、上記付加重合用触媒成分25mg82μmol-Znに変更したこと以外は実施例1と同様に行い、エチレン/1-ヘキセン共重合体3.0gが得られた。重合活性1.5×107g/mol/h、SCB=1.7、融点=120.8°C、Mw=496000、Mw/Mn=2.5であった。結果を表4に示した。[実施例7]1接触物の合成水の量2mLを3mLに変更したこと、酸化亜鉛の量0.81gを0.44gに変更したこと、ペンタフルオロプロピオン酸2.1mLをオクタフルオロアジピン酸式[1]で表わされる化合物1.45g少しずつ添加に変更したこと以外は実施例2と同様に行いオクタフルオロアジピン酸中の活性水素の量は、酸化亜鉛中の亜鉛原子1モルに対して、1.8モルだった、以下のNMRデータを有する白色固体の接触物付加重合用触媒成分2.6gを得た。13C-NMRD2O:δ163.5t,JCF=25.1Hz,115-105m19F-NMRD2Oδ-114.0s,-119.7s2重合付加重合用触媒成分30mg103μmol-Znを、上記付加重合用触媒成分35mg99μmol-Znに変更したこと以外は実施例1と同様に行い、エチレン/1-ヘキセン共重合体4.3gが得られた。重合活性4.3×107g/mol/h、SCB=3.3、融点=117.4°C、Mw=466000、Mw/Mn=3.5であった。結果を表4に示した。[実施例8]1接触物の合成水の量2mLを3mLに変更したこと、酸化亜鉛の量0.81gを0.44gに変更したこと、ペンタフルオロプロピオン酸2.1mLをドデカフルオロスベリン酸式[1]で表わされる化合物2.0g少しずつ添加に変更したこと以外は実施例2と同様に行いドデカフルオロスベリン酸中の活性水素の量は、酸化亜鉛中の亜鉛原子1モルに対して、1.8モルだった、以下のNMRデータを有する白色固体の接触物付加重合用触媒成分1.7gを得た。13C-NMRD2O:δ163.2t,JCF=25.6Hz,115-105m19F-NMRD2Oδ-113.9s,-118.3s,-120.0s2重合付加重合用触媒成分30mg103μmol-Znを、上記付加重合用触媒成分44mg97μmol-Znに変更したこと以外は実施例1と同様に行い、エチレン/1-ヘキセン共重合体5.0gが得られた。重合活性5.0×107g/mol/h、SCB=1.6、融点=118.7°C、Mw=496000、Mw/Mn=2.8であった。結果を表4に示した。[実施例9]1接触物の合成水の量2mLを3mLに変更したこと、酸化亜鉛の量0.81gを0.88gに変更したこと、ペンタフルオロプロピオン酸2.1mLをヘキサデカフルオロセバシン酸式[1]で表わされる化合物4.9g少しずつ添加に変更したこと以外は実施例2と同様に行いヘキサデカフルオロセバシン酸中の活性水素の量は、酸化亜鉛中の亜鉛原子1モルに対して、1.8モルだった、以下のNMRデータを有する白色固体の接触物付加重合用触媒成分4.3gを得た。13C-NMRD2O:δ164.0t,JCF=24.8Hz,115-105m19F-NMRD2Oδ-113.9s,-118.2s,-119.6s2重合付加重合用触媒成分30mg103μmol-Znを、上記付加重合用触媒成分57mg103μmol-Znに変更したこと以外は実施例1と同様に行い、エチレン/1-ヘキセン共重合体2.0gが得られた。重合活性2.0×107g/mol/h、SCB=0.4、融点=120.3°C、Mw=552000、Mw/Mn=2.6であった。結果を表4に示した。[実施例10]1接触物の合成水の量2mLを3mLに変更したこと、酸化亜鉛の量0.81gを0.44gに変更したこと、ペンタフルオロプロピオン酸2.1mLをトリフルオロメタンスルホン酸式[2]で表わされる化合物0.88mLに変更したこと以外は実施例2と同様に行いトリフルオロメタンスルホン酸中の活性水素の量は、酸化亜鉛中の亜鉛原子1モルに対して、1.8モルだった、以下のNMRデータを有する白色固体の接触物付加重合用触媒成分1.3gを得た。13C-NMRD2O:δ119.4q,JCF=316.6Hz19F-NMRD2Oδ-75.1s2重合付加重合用触媒成分30mg103μmol-Znを、上記付加重合用触媒成分39mg107μmol-Znに変更したこと以外は実施例1と同様に行い、エチレン/1-ヘキセン共重合体5.8gが得られた。重合活性5.8×107g/mol/h、SCB=2.6、融点=118.7°C、Mw=418000、Mw/Mn=2.6であった。結果を表4に示した。[比較例1]1特開2001-181327号公報に記載されたビスペンタフルオロフェノキシ亜鉛の合成真空減圧乾燥後、アルゴンで置換した200ml四つ口フラスコにヘキサン50ml、ジエチル亜鉛のヘキサン溶液1.00mol/L10ml10mmolを加え、-78°Cに冷却した。これにペンタフルオロフェノールのヘキサン溶液1.0mol/L20ml20mmolを徐々に滴下した。反応が進行するに従って内容物は白色スラリー状になった。滴下終了後、室温まで徐々に昇温してさらに4時間攪拌し、白色固体を得た。白色固体をグラスフィルターで濾別し、減圧下乾燥し、以下のNMRデータを有するビスペンタフルオロフェノキシ亜鉛3.41g7.90mmol、79を白色固体として得た。13C-NMRTHF-d8:δ141.4m,JCF=233Hz,141.8m,139.0m,JCF=249Hz,131.7m,JCF=236Hz2重合付加重合用触媒成分30mg103μmol-Znを、上記ビスペンタフルオロフェノキシ亜鉛54mg125μmol-Znに変更したこと以外は実施例1と同様に行い、エチレン/1-ヘキセン共重合体3.0gが得られた。重合活性3.0×107g/mol/h、SCB=1.06、融点=120.9°C、Mw=336000、Mw/Mn=2.6であった。結果を表4に示した。[比較例2]1接触物の合成窒素置換した200mL二口フラスコにトルエン50mL、ジエチル亜鉛2.02mmol/mL、ヘキサン溶液10mL20mmolを入れ、ヘプタフルオロ酪酸式[1]で表わされる化合物2.6mL20mmolと水180μL10mmolを氷浴下で滴下した後、40°Cまで昇温し、1時間攪拌した。室温まで放冷した後、揮発成分を減圧溜去し、40°Cで4時間減圧乾燥することにより、以下のNMRデータを有する白色固体4.0g得た。13C-NMRTHF-d8:δ164.7m,130-105m19F-NMRTHF-d8δ-78.1s,-114.9m,-124.0m2重合付加重合用触媒成分30mg103μmol-Znを上記白色固体55mgに変更したこと、ビスn-ブチルシクロペンタジエニルジルコニウムジクロライドをエチレンビスインデニルジルコニウムジクロライド1μmol/mL、トルエン溶液0.2mL0.2μmolに変更したこと以外は実施例1と同様に行い、エチレン/1-ヘキセン共重合体4.2gが得られた。重合活性4.2×107g/mol/h、SCB=10.3、融点=112.4°C、Mw=66000、Mw/Mn=1.9であった。結果を表4に示した。[実施例11]1エチレンの重合内容積400mlの撹拌機付きオートクレーブを真空乾燥してアルゴンで置換後、溶媒としてトルエン200mlを仕込み、反応器を40°Cまで昇温した。昇温後、エチレン圧を6MPaに調整しながらフィードし、系内が安定した後、トリイソブチルアルミニウム0.25mmolを投入し、続いて実施例1で得た付加重合用触媒成分29mg100μmol-Znを投入し、さらにジアセチルビス2,6-ジイソプロピルフェニルイミンニッケルジブロマイド1μmol/mL、トルエンスラリー溶液4.0mL4.0μmolを投入して重合を開始した。30分間重合を行ない、エチレン重合体3.4gを得た。重合活性1.7×106g/mol/h、SCB=90.2、融点=45.8°C、Mw=428000、Mw/Mn=2.5であった。結果を表6に示した。[実施例12~20]付加重合用触媒成分29mg100μmol-Znおよびジアセチルビス2,6-ジイソプロピルフェニルイミンニッケルジブロマイド1μmol/mL、トルエンスラリー溶液4.0mL4.0μmolをそれぞれ、表5に記載したように変更したこと以外は実施例11と同様に行ない、エチレン重合体を得た。結果を表6に示した。"